(57)【要約】【課題】実用的に有効な発光波長で発光し、長寿命な燐光発光性の有機ＥＬ素子を提供すること。【解決手段】陽極３と、陰極８と、前記陽極３と前記陰極８との間に設けられた有機薄膜層と、を備え、前記有機薄膜層は、置換または無置換の多環式縮合芳香族骨格部を有する第一の多環式縮合芳香族化合物と、燐光発光を示す第一の燐光発光材料と、を有する発光層５と、前記発光層５の前記陰極８側に、置換または無置換の多環式縮合芳香族骨格部を有する第二の多環式縮合芳香族化合物を含有する有機層６と、を備えたことを特徴とする。【選択図】図１
2009147324.tif 000002
【特許請求の範囲】
【請求項１】
陽極と、陰極と、前記陽極と前記陰極との間に設けられた有機薄膜層と、を備え、
前記有機薄膜層は、
置換または無置換の多環式縮合芳香族骨格部を有する第一の多環式縮合芳香族化合物と、燐光発光を示す第一の燐光発光材料と、を有する発光層と、
前記発光層の前記陰極側に、置換または無置換の多環式縮合芳香族骨格部を有する第二の多環式縮合芳香族化合物を含有する有機層と、を備えた
ことを特徴とする有機ＥＬ素子。
【請求項２】
請求項１に記載の有機ＥＬ素子において、
前記第一の多環式縮合芳香族化合物および前記第二の多環式縮合芳香族化合物のうちの少なくともいずれか一方は、最低励起３重項エネルギーギャップが２．１ｅＶ以上２．７ｅＶ以下であり、かつ、前記多環式縮合芳香族骨格部の核原子数が１０から３０である
ことを特徴とする有機ＥＬ素子。
【請求項３】
請求項１または請求項２に記載の有機ＥＬ素子において、
前記第二の多環式縮合芳香族化合物のイオン化ポテンシャルが前記第一の多環式縮合芳香族化合物のイオン化ポテンシャルより大きい
ことを特徴とする有機ＥＬ素子。
【請求項４】
請求項１から請求項３までのいずれか一項に記載の有機ＥＬ素子において、
前記第二の多環式縮合芳香族化合物の最低励起３重項エネルギーギャップＥｇ（Ｔ２）が前記第一の多環式縮合芳香族化合物の最低励起３重項エネルギーギャップＥｇ（Ｔ１）より大きい
ことを特徴とする有機ＥＬ素子。
【請求項５】
請求項１から請求項４までのいずれか一項に記載の有機ＥＬ素子において、
前記有機層は、燐光発光を示す第二の燐光発光材料を含有する
ことを特徴とする有機ＥＬ素子。
【請求項６】
請求項１から請求項４までのいずれか一項に記載の有機ＥＬ素子において、
前記有機層は、前記第一の燐光発光材料を含有する
ことを特徴とする有機ＥＬ素子。
【請求項７】
請求項１から請求項６までのいずれか一項に記載の有機ＥＬ素子において、
前記多環式縮合芳香族骨格部は、２価以上の基として化学構造式中に含まれる
ことを特徴とする有機ＥＬ素子。
【請求項８】
請求項１から請求項６までのいずれか一項に記載の有機ＥＬ素子において、
前記多環式縮合芳香族骨格部は、置換基を有し、
前記置換基は、置換又は無置換のアリール基若しくはヘテロアリール基である
ことを特徴とする有機ＥＬ素子。
【請求項９】
請求項８に記載の有機ＥＬ素子において、
前記多環式縮合芳香族骨格部の置換基は、カルバゾール骨格を有するものを除く
ことを特徴とする有機ＥＬ素子。
【請求項１０】
請求項７に記載の有機ＥＬ素子において、
前記多環式縮合芳香族骨格部は、置換又は無置換のフェナントレンジイル、クリセンジイル、フルオランテンジイル、トリフェニレンジイルの群から選ばれる
ことを特徴とする有機ＥＬ素子。
【請求項１１】
請求項１０に記載の有機ＥＬ素子において、
前記多環式縮合芳香族骨格部は、フェナントレン、クリセン、フルオランテン、トリフェニレンを有する基で置換されている
ことを特徴とする有機ＥＬ素子。
【請求項１２】
請求項１から請求項６までのいずれか一項に記載の有機ＥＬ素子において、
前記多環式縮合芳香族骨格部は、下記の式（１）から式（４）のいずれかで表される
【化１】
2009147324.tif 000106
（式（１）〜式（４）中、Ａｒ１〜Ａｒ５は、置換又は無置換の環形成炭素数（置換基の炭素数を含まない）４から１０の縮合環構造を表す。）
ことを特徴とする有機ＥＬ素子。
【請求項１３】
請求項１から請求項１２までのいずれか一項に記載の有機ＥＬ素子において、
前記第一の燐光発光材料および前記第二の燐光発光材料のうち少なくともいずれか一方は、Ｉｒ，Ｐｔ，Ｏｓ，Ａｕ，Ｃｕ，Ｒｅ，Ｒｕから選択される金属と配位子とからなる金属錯体を含有する
ことを特徴とする有機ＥＬ素子。
【請求項１４】
請求項１から請求項１３までのいずれか一項に記載の有機ＥＬ素子において、
前記第一の燐光発光材料および前記第二の燐光発光材料は、最高発光輝度の波長が４７０ｎｍ以上７００ｎｍ以下である
ことを特徴とする有機ＥＬ素子。
【請求項１５】
請求項１から請求項１４までのいずれか一項に記載の有機ＥＬ素子において、
前記第一燐光発光材料の最高発光輝度の波長と前記第二燐光発光材料の最高発光輝度の波長との差は、プラスマイナス２０ｎｍ以内である
ことを特徴とする有機ＥＬ素子。
【請求項１６】
請求項１から請求項１５までのいずれか一項に記載の有機ＥＬ素子において、
前記有機薄膜層は、前記陰極と前記有機層との間に電子注入層を有し、
前記電子注入層は、含窒素複素環誘導体を含む
ことを特徴とする有機ＥＬ素子。
【請求項１７】
請求項１から請求項１６までのいずれか一項に記載の有機ＥＬ素子における前記発光層を形成するための有機ＥＬ材料含有溶液であって、
前記第一の多環式縮合芳香族化合物と、前記第一の燐光発光材料と、を溶媒に溶解させた
ことを特徴とする有機ＥＬ材料含有溶液。
【請求項１８】
請求項５から請求項１６までのいずれか一項に記載の有機ＥＬ素子における前記有機層を形成するための有機ＥＬ材料含有溶液であって、
前記第二の多環式縮合芳香族化合物と、前記第二の燐光発光材料と、を溶媒に溶解させた
ことを特徴とする有機ＥＬ材料含有溶液。
【発明の詳細な説明】
【技術分野】
【０００１】
本発明は、有機ＥＬ素子およびこの有機ＥＬ素子を形成するための有機ＥＬ材料含有溶液に関する。
【背景技術】
【０００２】
陽極と陰極との間に有機発光層を備え、有機発光層に注入された正孔と電子との再結合によって生じる励起子（エキシトン）エネルギーから発光を得る有機エレクトロルミネセンス素子（有機ＥＬ素子）が知られている。
このような有機ＥＬ素子は、自発光型素子としての利点を活かし、発光効率、画質、消費電力さらには薄型のデザイン性に優れた発光素子として期待されている。
【０００３】
有機ＥＬ素子の更なる改善点として発光効率の点があり、この点、内部量子効率を高めるため、３重項励起子から発光を得る燐光材料の開発が進められ、最近では燐光発光を利用した有機素子が報告されている（例えば、特許文献１）。
このような燐光材料を用いることにより７５％以上、理論上１００％近い値の内部量子効率を実現でき、高効率、低消費電力の有機ＥＬ素子が得られる。
【０００４】
また、発光材料を有機ＥＬ素子のなかで利用するにあたっては、ホスト材料にドーパント材料をドーピングするドーピング法が知られている。
そして、注入されたエネルギーから効率よく励起子を生成するとともに励起子エネルギーを効率よく発光に繋げるため、ホストで生成された励起子エネルギーをドーパントに移動させ、ドーパントから発光が得られる構成が採用される。
【０００５】
ここで、ホストからドーパントに分子間エネルギー移動を行うためには、ホストのエネルギーギャップＥｇＨがドーパントのエネルギーギャップＥｇＤよりも大きいことが必要である。
３重項エネルギーギャップが有効に大きい材料としては、ＣＢＰ（4,4’-bis(N-carbazolyl)biphenyl）が代表的に知られている。
このＣＢＰをホストとすれば、所定の発光波長（例えば、緑、赤）を示す燐光材料にエネルギー移動させて高効率の発光素子を得ることができる。
【０００６】
しかしながら、ＣＢＰをホストとして使用すると、燐光発光により発光効率は格段に向上する一方、素子寿命は非常に短く、実用に適さないという問題があった。
【０００７】
その一方、蛍光ドーパント用のホスト材料は種々知られており、蛍光ドーパントとの組み合わせで発光効率、寿命に優れたホスト材料が種々提案されている。
しかし、蛍光発光層用のホスト材料では、１重項は蛍光ドーパントの１重項エネルギーギャップＥｇ（Ｓ）よりも大きいが、３重項エネルギーギャップＥｇ（Ｔ）は必ずしも大きくないため、単純には燐光用ホストに転用できない。
例えば、蛍光発光層のホスト材料としてはアントラセン誘導体、ピレン誘導体、ナフタセン誘導体などが良く知られているが、このような化合物では３重項エネルギーギャップＥｇ（Ｔ）が１．９ｅＶ程度であるため、４５０ｎｍから７５０ｎｍの可視光領域の発光波長にはエネルギーギャップが足りず、アントラセン誘導体は燐光材料のホストとして不適である。
【０００８】
また、エキシトンは、発光する前に発光層の外部へ分散する可能性があるため、有機発光層の陰極側に正孔阻止層を設けた有機ＥＬ素子が考えられている。例えば、正孔阻止層としてＢＡｌｑ、ＢＣＰといった材料が使用されている。また、正孔阻止層にフェナントレンを有する化合物を用い、さらにＩｒ（ｐｐｙ）３を含有する層を備えた有機電界発光素子がある（特許文献２参照）。
【０００９】
【特許文献１】米国出願２００２／１８２４４１号公開公報
【特許文献２】特開２００５−１９７２６２号公報
【発明の開示】
【発明が解決しようとする課題】
【００１０】
上記のように、効率よく燐光発光材料にエネルギー移動を行うことができ、かつ、寿命が実用的に長いホスト材料が知られておらず、燐光材料を用いた素子の実用化が妨げられていた。
また、特許文献２ではエキシトンの失活は解消できるものの、有機ＥＬ素子の寿命に関してはまだ改良の余地があった。
そこで、本発明の目的は、実用的に有効な発光波長で発光し、長寿命な燐光発光性の有機ＥＬ素子を提供することにある。
【課題を解決するための手段】
【００１１】
本発明の有機ＥＬ素子は、陽極と、陰極と、前記陽極と前記陰極との間に設けられた有機薄膜層と、を備え、前記有機薄膜層は、置換または無置換の多環式縮合芳香族骨格部を有する第一の多環式縮合芳香族化合物と、燐光発光を示す第一の燐光発光材料と、を有する発光層と、前記発光層の前記陰極側に、置換または無置換の多環式縮合芳香族骨格部を有する第二の多環式縮合芳香族化合物を含有する有機層と、を備えたことを特徴とする。
【００１２】
この発明では、有機層が正孔阻止層として機能する。従来では、正孔阻止層として不安定なＢＡｌｑ、ＢＣＰといった材料が使用されていたが、この発明では、安定な多環式縮合芳香族化合物を用いている。したがって、分子の安定性を高くし素子寿命を長くすることができる。
一方、蛍光発光用のホスト材料として使用されていたアントラセンやテトラセンなどは３重項エネルギーギャップＥｇ（Ｔ）の幅が狭く、燐光発光用として用いることができなかった。しかしながら、この発明では３重項エネルギーギャップＥｇ（Ｔ）幅が広い多環式縮合芳香族化合物をホスト材料として用いることによりこれを解決した。
【００１３】
本発明では、前記第一の多環式縮合芳香族化合物および前記第二の多環式縮合芳香族化合物のうちの少なくともいずれか一方は、最低励起３重項エネルギーギャップが２．１ｅＶ以上２．７ｅＶ以下であり、かつ、前記多環式縮合芳香族骨格部の核原子数が１０から３０であることが好ましい。
【００１４】
従来、緑から赤色までの幅広い波長領域において燐光発光材料に広く適用できる燐光発光材料に対応するホスト材料として、３重項エネルギーギャップが広いＣＢＰ等が検討されているが、３重項エネルギーギャップが広すぎると赤色燐光発光材料に対してはエネルギーギャップの差が大きすぎて分子間エネルギー移動が効率的に行われず、寿命が短いという不都合がある。一方、本発明では、最低励起３重項エネルギーギャップを２．１ｅＶ以上２．７ｅＶ以下としているため、青ほどワイドギャップな燐光発光材料のホストには適用できないが、２．７ｅＶ以下の燐光発光材料、特に赤色燐光発光材料に対してはエネルギーギャップが適合しているため、効率的にホストの励起子から燐光発光材料にエネルギー移動させることができ、非常に高効率で長期間安定した燐光発光が得られる。
【００１５】
ここで、材料の３重項エネルギーギャップＥｇ（Ｔ）は、燐光発光スペクトルに基づいて規定することが例として挙げられ、例えば、本発明にあっては以下のように規定することが例として挙げられる。
すなわち、各材料をＥＰＡ溶媒（容積比でジエチルエーテル：イソペンタン：エタノール＝５：５：２）に１０μｍｏｌ／Ｌで溶解し、燐光測定用試料とする。
そして、燐光測定用試料を石英セルに入れ、７７Ｋに冷却し、励起光を照射し、放射される燐光の波長を測定する。
得られた燐光スペクトルの短波長側の立ちあがりに対して接線を引き、この接線とベースラインとの交点の波長値をエネルギーに換算した値を３重項エネルギーギャップＥｇ（Ｔ）とする。
なお、測定には、例えば、市販の測定装置Ｆ−４５００（日立製）を用いることができる。
ただし、このような規定によらず、本発明の趣旨を逸脱しない範囲で３重項エネルギーギャップとして定義できる値であればよい。
【００１６】
また、骨格部の環形成原子数（置換基の原子数を含まない）が少なすぎると分子の安定性が十分に高くならないため環形成原子数（置換基の原子数を含まない）は１０以上とする一方、多環式縮合環の環数が多くなりすぎるとＨＯＭＯ−ＬＵＭＯギャップが狭くなって３重項エネルギーギャップが有用な発光波長に満たなくなるので環形成原子数（置換基の原子数を含まない）は３０以下とする。なお、多環式縮合芳香族骨格部の環形成原子数（置換基の原子数を含まない）のより好ましい範囲は、２０以上３０以下である。
【００１７】
本発明の有機ＥＬ素子は、前記第二の多環式縮合芳香族化合物のイオン化ポテンシャルが前記第一の多環式縮合芳香族化合物のイオン化ポテンシャルより大きいことが好ましい。
【００１８】
ここで、イオン化ポテンシャルＩｐは、各材料の化合物から電子を取り去ってイオン化するために要するエネルギーを意味し、例えば、紫外線光電子分光分析装置（ＡＣ−３、理研（株）計器）で測定した値である。
また、第一の燐光発光材料は、第一の多環式縮合芳香族化合物からのエネルギー移動を受けて発光する材料、もしくは燐光発光材料上で励起子が直接生成して発光する材料である。
この発明では、第二の多環式縮合芳香族化合物のイオン化ポテンシャルが第一の多環式縮合芳香族化合物のイオン化ポテンシャルより大きいことにより、発光層および有機層への正孔注入時のエネルギー格差が段階的となり、発光層および有機層への負荷が小さくなり、素子寿命を長くすることができる。
【００１９】
本発明の有機ＥＬ素子は、前記第二の多環式縮合芳香族化合物の最低励起３重項エネルギーギャップＥｇ（Ｔ２）が前記第一の多環式縮合芳香族化合物の最低励起３重項エネルギーギャップＥｇ（Ｔ１）より大きいことが好ましい。
【００２０】
ここで、光学エネルギーギャップＥｇ（Ｓ）は、伝導レベルと価電子レベルとの差をいい、例えば、各材料のトルエン希薄溶液の吸収スペクトルの長波長側接線とベースライン（吸光度から求めたベースライン）との交点の波長値をエネルギーに換算して求めた。
【００２１】
このように、発光層と有機層に異なるホスト材料（第一の多環式縮合芳香族化合物と第二の多環式縮合芳香族化合物）を用いることにより、ホスト材料に求められる要求性能を分離することができる。例えば、第二の多環式縮合芳香族化合物は電子輸送性の機能を負担することにより、第一の多環式縮合芳香族化合物はより電子輸送性は小さくとも長寿命、高効率などの性能が高い材料から選択することができる。
また、正孔輸送性の高い第一の多環式縮合芳香族化合物と電子輸送性の高い第二の多環式縮合芳香族化合物とを組み合わせることにより、再結合領域を発光層内部に閉じ込めることができる。これにより、正孔輸送層及び電子輸送層への電荷の漏れを減少することができ、高効率化および輸送材料の劣化による寿命低下を防ぐことができる。
【００２２】
本発明の有機ＥＬ素子は、前記有機層は、燐光発光を示す第二の燐光発光材料を含有することが好ましい。また、前記有機層は、前記第一の燐光発光材料を含有することが好ましい。
【００２３】
この発明では、有機層は正孔障壁層と発光層の機能を併せ持つ。したがって、前述の作用効果を有するとともに、発光層としての機能も合わせもった有機ＥＬ素子とすることができる。
【００２４】
本発明では、前記多環式縮合芳香族骨格部は、２価以上の基として化学構造式中に含まれることが好ましい。
多環式縮合芳香族骨格部の置換基としては、例えば、ハロゲン原子、ヒドロキシル基、置換若しくは無置換のアミノ基、ニトロ基、シアノ基、置換若しくは無置換のアルキル基、置換若しくは無置換のアルケニル基、置換若しくは無置換のシクロアルキル基、置換若しくは無置換のアルコキシ基、置換若しくは無置換の芳香族炭化水素基、置換若しくは無置換の芳香族複素環基、置換若しくは無置換のアラルキル基、置換若しくは無置換のアリールオキシ基、置換若しくは無置換のアルコキシカルボニル基、又は、カルボキシル基が挙げられる。
多環式縮合芳香族骨格部が複数の置換基を有する場合、それらが環を形成していてもよい。
ハロゲン原子としては、フッ素、塩素、臭素、ヨウ素が挙げられる。
【００２５】
そして、置換又は無置換のアミノ基は−ＮＸ１Ｘ２と表され、Ｘ１、Ｘ２の例としてはそれぞれ独立に、水素原子、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、４−スチリルフェニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、４”−ｔ−ブチル−ｐ−ターフェニル−４−イル基、２−ピロリル基、３−ピロリル基、ピラジニル基、２−ピリジニル基、３−ピリジニル基、４−ピリジニル基、２−インドリル基、３−インドリル基、４−インドリル基、５−インドリル基、６−インドリル基、７−インドリル基、１−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、２−キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、１，７−フェナンスロリン−２−イル基、１，７−フェナンスロリン−３−イル基、１，７−フェナンスロリン−４−イル基、１，７−フェナンスロリン−５−イル基、１，７−フェナンスロリン−６−イル基、１，７−フェナンスロリン−８−イル基、１，７−フェナンスロリン−９−イル基、１，７−フェナンスロリン−１０−イル基、１，８−フェナンスロリン−２−イル基、１，８−フェナンスロリン−３−イル基、１，８−フェナンスロリン−４−イル基、１，８−フェナンスロリン−５−イル基、１，８−フェナンスロリン−６−イル基、１，８−フェナンスロリン−７−イル基、１，８−フェナンスロリン−９−イル基、１，８−フェナンスロリン−１０−イル基、１，９−フェナンスロリン−２−イル基、１，９−フェナンスロリン−３−イル基、１，９−フェナンスロリン−４−イル基、１，９−フェナンスロリン−５−イル基、１，９−フェナンスロリン−６−イル基、１，９−フェナンスロリン−７−イル基、１，９−フェナンスロリン−８−イル基、１，９−フェナンスロリン−１０−イル基、１，１０−フェナンスロリン−２−イル基、１，１０−フェナンスロリン−３−イル基、１，１０−フェナンスロリン−４−イル基、１，１０−フェナンスロリン−５−イル基、２，９−フェナンスロリン−１−イル基、２，９−フェナンスロリン−３−イル基、２，９−フェナンスロリン−４−イル基、２，９−フェナンスロリン−５−イル基、２，９−フェナンスロリン−６−イル基、２，９−フェナンスロリン−７−イル基、２，９−フェナンスロリン−８−イル基、２，９−フェナンスロリン−１０−イル基、２，８−フェナンスロリン−１−イル基、２，８−フェナンスロリン−３−イル基、２，８−フェナンスロリン−４−イル基、２，８−フェナンスロリン−５−イル基、２，８−フェナンスロリン−６−イル基、２，８−フェナンスロリン−７−イル基、２，８−フェナンスロリン−９−イル基、２，８−フェナンスロリン−１０−イル基、２，７−フェナンスロリン−１−イル基、２，７−フェナンスロリン−３−イル基、２，７−フェナンスロリン−４−イル基、２，７−フェナンスロリン−５−イル基、２，７−フェナンスロリン−６−イル基、２，７−フェナンスロリン−８−イル基、２，７−フェナンスロリン−９−イル基、２，７−フェナンスロリン−１０−イル基、１−フェナジニル基、２−フェナジニル基、１−フェノチアジニル基、２−フェノチアジニル基、３−フェノチアジニル基、４−フェノチアジニル基、１−フェノキサジニル基、２−フェノキサジニル基、３−フェノキサジニル基、４−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル−１−インドリル基、４−ｔ−ブチル−１−インドリル基、２−ｔ−ブチル−３−インドリル基、４−ｔ−ブチル−３−インドリル基等が挙げられる。
【００２６】
また、置換又は無置換のアルキル基の例としては、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基等が挙げられる。
【００２７】
さらに、置換又は無置換のアルケニル基の例としては、ビニル基、アリル基、１−ブテニル基、２−ブテニル基、３−ブテニル基、１，３−ブタンジエニル基、１−メチルビニル基、スチリル基、４−ジフェニルアミノスチリル基、４−ジ−ｐ−トリルアミノスチリル基、４−ジ−ｍ−トリルアミノスチリル基、２，２−ジフェニルビニル基、１，２−ジフェニルビニル基、１−メチルアリル基、１，１−ジメチルアリル基、２−メチルアリル基、１−フェニルアリル基、２−フェニルアリル基、３−フェニルアリル基、３，３−ジフェニルアリル基、１，２−ジメチルアリル基、１−フェニル−１−ブテニル基、３−フェニル−１−ブテニル基等が挙げられる。
【００２８】
そして、置換又は無置換のシクロアルキル基の例としては、シクロプロピル基、シクロブチル基、シクロペンチル基、シクロヘキシル基、４−メチルシクロヘキシル基等が挙げられる。
【００２９】
また、置換又は無置換のアルコキシ基は、−ＯＹで表される基であり、Ｙの例としては、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基等が挙げられる。
【００３０】
さらに、置換又は無置換の芳香族炭化水素基の例としては、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、４”−ｔ−ブチル−ｐ−ターフェニル−４−イル基等が挙げられる。
【００３１】
また、置換又は無置換の芳香族複素環基の例としては、１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、２−キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、１，７−フェナンスロリン−２−イル基、１，７−フェナンスロリン−３−イル基、１，７−フェナンスロリン−４−イル基、１，７−フェナンスロリン−５−イル基、１，７−フェナンスロリン−６−イル基、１，７−フェナンスロリン−８−イル基、１，７−フェナンスロリン−９−イル基、１，７−フェナンスロリン−１０−イル基、１，８−フェナンスロリン−２−イル基、１，８−フェナンスロリン−３−イル基、１，８−フェナンスロリン−４−イル基、１，８−フェナンスロリン−５−イル基、１，８−フェナンスロリン−６−イル基、１，８−フェナンスロリン−７−イル基、１，８−フェナンスロリン−９−イル基、１，８−フェナンスロリン−１０−イル基、１，９−フェナンスロリン−２−イル基、１，９−フェナンスロリン−３−イル基、１，９−フェナンスロリン−４−イル基、１，９−フェナンスロリン−５−イル基、１，９−フェナンスロリン−６−イル基、１，９−フェナンスロリン−７−イル基、１，９−フェナンスロリン−８−イル基、１，９−フェナンスロリン−１０−イル基、１，１０−フェナンスロリン−２−イル基、１，１０−フェナンスロリン−３−イル基、１，１０−フェナンスロリン−４−イル基、１，１０−フェナンスロリン−５−イル基、２，９−フェナンスロリン−１−イル基、２，９−フェナンスロリン−３−イル基、２，９−フェナンスロリン−４−イル基、２，９−フェナンスロリン−５−イル基、２，９−フェナンスロリン−６−イル基、２，９−フェナンスロリン−７−イル基、２，９−フェナンスロリン−８−イル基、２，９−フェナンスロリン−１０−イル基、２，８−フェナンスロリン−１−イル基、２，８−フェナンスロリン−３−イル基、２，８−フェナンスロリン−４−イル基、２，８−フェナンスロリン−５−イル基、２，８−フェナンスロリン−６−イル基、２，８−フェナンスロリン−７−イル基、２，８−フェナンスロリン−９−イル基、２，８−フェナンスロリン−１０−イル基、２，７−フェナンスロリン−１−イル基、２，７−フェナンスロリン−３−イル基、２，７−フェナンスロリン−４−イル基、２，７−フェナンスロリン−５−イル基、２，７−フェナンスロリン−６−イル基、２，７−フェナンスロリン−８−イル基、２，７−フェナンスロリン−９−イル基、２，７−フェナンスロリン−１０−イル基、１−フェナジニル基、２−フェナジニル基、１−フェノチアジニル基、２−フェノチアジニル基、３−フェノチアジニル基、４−フェノチアジニル基、１０−フェノチアジニル基、１−フェノキサジニル基、２−フェノキサジニル基、３−フェノキサジニル基、４−フェノキサジニル基、１０−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル−１−インドリル基、４−ｔ−ブチル−１−インドリル基、２−ｔ−ブチル−３−インドリル基、４−ｔ−ブチル−３−インドリル基等が挙げられる。
【００３２】
置換又は無置換のアラルキル基の例としては、ベンジル基、１−フェニルエチル基、２−フェニルエチル基、１−フェニルイソプロピル基、２−フェニルイソプロピル基、フェニル−ｔ−ブチル基、α−ナフチルメチル基、１−α−ナフチルエチル基、２−α−ナフチルエチル基、１−α−ナフチルイソプロピル基、２−α−ナフチルイソプロピル基、β−ナフチルメチル基、１−β−ナフチルエチル基、２−β−ナフチルエチル基、１−β−ナフチルイソプロピル基、２−β−ナフチルイソプロピル基、１−ピロリルメチル基、２−（１−ピロリル）エチル基、ｐ−メチルベンジル基、ｍ−メチルベンジル基、ｏ−メチルベンジル基、ｐ−クロロベンジル基、ｍ−クロロベンジル基、ｏ−クロロベンジル基、ｐ−ブロモベンジル基、ｍ−ブロモベンジル基、ｏ−ブロモベンジル基、ｐ−ヨードベンジル基、ｍ−ヨードベンジル基、ｏ−ヨードベンジル基、ｐ−ヒドロキシベンジル基、ｍ−ヒドロキシベンジル基、ｏ−ヒドロキシベンジル基、ｐ−アミノベンジル基、ｍ−アミノベンジル基、ｏ−アミノベンジル基、ｐ−ニトロベンジル基、ｍ−ニトロベンジル基、ｏ−ニトロベンジル基、ｐ−シアノベンジル基、ｍ−シアノベンジル基、ｏ−シアノベンジル基、１−ヒドロキシ−２−フェニルイソプロピル基、１−クロロ−２−フェニルイソプロピル基等が挙げられる。
【００３３】
置換又は無置換のアリールオキシ基は、−ＯＺと表され、Ｚの例としてはフェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、４”−ｔ−ブチル−ｐ−ターフェニル−４−イル基、２−ピロリル基、３−ピロリル基、ピラジニル基、２−ピリジニル基、３−ピリジニル基、４−ピリジニル基、２−インドリル基、３−インドリル基、４−インドリル基、５−インドリル基、６−インドリル基、７−インドリル基、１−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、２−キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、１，７−フェナンスロリン−２−イル基、１，７−フェナンスロリン−３−イル基、１，７−フェナンスロリン−４−イル基、１，７−フェナンスロリン−５−イル基、１，７−フェナンスロリン−６−イル基、１，７−フェナンスロリン−８−イル基、１，７−フェナンスロリン−９−イル基、１，７−フェナンスロリン−１０−イル基、１，８−フェナンスロリン−２−イル基、１，８−フェナンスロリン−３−イル基、１，８−フェナンスロリン−４−イル基、１，８−フェナンスロリン−５−イル基、１，８−フェナンスロリン−６−イル基、１，８−フェナンスロリン−７−イル基、１，８−フェナンスロリン−９−イル基、１，８−フェナンスロリン−１０−イル基、１，９−フェナンスロリン−２−イル基、１，９−フェナンスロリン−３−イル基、１，９−フェナンスロリン−４−イル基、１，９−フェナンスロリン−５−イル基、１，９−フェナンスロリン−６−イル基、１，９−フェナンスロリン−７−イル基、１，９−フェナンスロリン−８−イル基、１，９−フェナンスロリン−１０−イル基、１，１０−フェナンスロリン−２−イル基、１，１０−フェナンスロリン−３−イル基、１，１０−フェナンスロリン−４−イル基、１，１０−フェナンスロリン−５−イル基、２，９−フェナンスロリン−１−イル基、２，９−フェナンスロリン−３−イル基、２，９−フェナンスロリン−４−イル基、２，９−フェナンスロリン−５−イル基、２，９−フェナンスロリン−６−イル基、２，９−フェナンスロリン−７−イル基、２，９−フェナンスロリン−８−イル基、２，９−フェナンスロリン−１０−イル基、２，８−フェナンスロリン−１−イル基、２，８−フェナンスロリン−３−イル基、２，８−フェナンスロリン−４−イル基、２，８−フェナンスロリン−５−イル基、２，８−フェナンスロリン−６−イル基、２，８−フェナンスロリン−７−イル基、２，８−フェナンスロリン−９−イル基、２，８−フェナンスロリン−１０−イル基、２，７−フェナンスロリン−１−イル基、２，７−フェナンスロリン−３−イル基、２，７−フェナンスロリン−４−イル基、２，７−フェナンスロリン−５−イル基、２，７−フェナンスロリン−６−イル基、２，７−フェナンスロリン−８−イル基、２，７−フェナンスロリン−９−イル基、２，７−フェナンスロリン−１０−イル基、１−フェナジニル基、２−フェナジニル基、１−フェノチアジニル基、２−フェノチアジニル基、３−フェノチアジニル基、４−フェノチアジニル基、１−フェノキサジニル基、２−フェノキサジニル基、３−フェノキサジニル基、４−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル−１−インドリル基、４−ｔ−ブチル−１−インドリル基、２−ｔ−ブチル−３−インドリル基、４−ｔ−ブチル−３−インドリル基等が挙げられる。
【００３４】
置換又は無置換のアルコキシカルボニル基は−ＣＯＯＹと表され、Ｙの例としてはメチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基等が挙げられる。
【００３５】
本発明では、前記多環式縮合芳香族骨格部は、置換基を有し、前記置換基は、置換又は無置換のアリール基若しくはヘテロアリール基であることが好ましい。また、前記多環式縮合芳香族骨格部の置換基は、カルバゾール骨格を有するものを除くことが好ましい。
アリール基やヘテロアリール基を置換基として導入することにより、エネルギーギャップの調整や分子会合の防止による長寿命化を図ることができる。
ここで、カルバゾール基を置換基として導入すると、イオン化ポテンシャルが大きくなるなどにより３重項エネルギーギャップが広くなって、第一発光層および第二発光層への段階的な陽極からの正孔注入や陰極からの電子注入となる多層構造が得られにくくなり、素子寿命の長期化が図りにくくなるとともに、より短波長の燐光発光材料に対してもホストとして適用できるが、概して酸化に弱いカルバゾール基の導入は寿命を短くすることに繋がるため好ましくない。
この点、置換基からカルバゾール基を除くことで、第一発光層および第二発光層のエネルギーギャップは狭くなるものの寿命が長いものとすることができるので好ましい。
【００３６】
本発明では、前記多環式縮合芳香族骨格部は、置換又は無置換のフェナントレンジイル、クリセンジイル、フルオランテンジイル、トリフェニレンジイルの群から選ばれることが好ましい。
また、前記多環式縮合芳香族骨格部は、フェナントレン、クリセン、フルオランテン、トリフェニレンを有する基で置換されていることが好ましい。
【００３７】
本発明では、前記多環式縮合芳香族骨格部は、下記の式（１）から式（４）のいずれかで表されることが好ましい。
【００３８】
【化１】
2009147324.tif 000003
【００３９】
式（１）〜式（４）中、Ａｒ１〜Ａｒ５は、置換または無置換の環形成炭素数（置換基の炭素数を含まない）４から１０の縮合環構造を表す。
式（１）で表される化合物としては、例えば、置換または無置換のフェナントレン、クリセンなどが挙げられる。
式（２）で表される化合物としては、例えば、置換または無置換のアセナフチレン、アセナフテン、フルオランテンなどが挙げられる。
式（３）で表される化合物としては、例えば、置換または無置換のベンゾフルオランテンなどが挙げられる。
式（４）で表される化合物としては、例えば、置換または無置換のナフタレンの単体または誘導体などが挙げられる。
ナフタレン誘導体としては、例えば、下記式（４Ａ）のものが挙げられる。
【００４０】
【化２】
2009147324.tif 000004
【００４１】
式（４Ａ）中、Ｒ１〜Ｒ８は、それぞれ独立に、水素原子または、環形成炭素数（置換基の炭素数を含まない）５〜３０の置換基もしくは無置換のアリール基、炭素数１から３０の分岐または直鎖のアルキル基、炭素数３から２０の置換または無置換のシクロアルキル基が単独または複数の組み合わせで構成される置換基を表す。
ナフタレン誘導体の具体例としては、下記のものが挙げられる。
【００４２】
【化３】
2009147324.tif 000005
【００４３】
【化４】
2009147324.tif 000006
【００４４】
また、本発明では、前記多環式縮合芳香族骨格部は、下記式（５）で表されるフェナントレンの単体または誘導体であることが好ましい。
【００４５】
【化５】
2009147324.tif 000007
【００４６】
フェナントレン誘導体の置換基としては、例えば、アルキル基、シクロアルキル基、アラルキル基、アルケニル基、シクロアルケニル基、アルキニル基、水酸基、メルカプト基、アルコキシ基、アルキルチオ基、アリールエーテル基、アリールチオエーテル基、アリール基、複素環基、ハロゲン、ハロアルカン、ハロアルケン、ハロアルキン、シアノ基、アルデヒド基、カルボニル基、カルボキシル基、エステル基、アミノ基、ニトロ基、シリル基、シロキサニル基が挙げられる。
このようなフェナントレン誘導体としては、例えば、下記式（５Ａ）のものが挙げられる。
【００４７】
【化６】
2009147324.tif 000008
【００４８】
式（５Ａ）中、Ｒ１〜Ｒ１０は、それぞれ独立に、水素原子または、環形成炭素数（置換基の炭素数を含まない）５〜３０の置換基もしくは無置換のアリール基、炭素数１から３０の分岐または直鎖のアルキル基、炭素数３から２０の置換または無置換のシクロアルキル基が単独または複数の組み合わせで構成される置換基を表す。
式（５）で表されるフェナントレン誘導体の具体例としては、下記のものが挙げられる。
【００４９】
【化７】
2009147324.tif 000009
【００５０】
【化８】
2009147324.tif 000010
【００５１】
【化９】
2009147324.tif 000011
【００５２】
【化１０】
2009147324.tif 000012
【００５３】
【化１１】
2009147324.tif 000013
【００５４】
【化１２】
2009147324.tif 000014
【００５５】
【化１３】
2009147324.tif 000015
【００５６】
【化１４】
2009147324.tif 000016
【００５７】
【化１５】
2009147324.tif 000017
【００５８】
さらに、本発明では、前記多環式縮合芳香族骨格部は、下記式（６）で表されるクリセンの単体または誘導体であることが好ましい。
【００５９】
【化１６】
2009147324.tif 000018
【００６０】
このようなクリセン誘導体としては、例えば、下記式（６Ａ）のものが挙げられる。
【００６１】
【化１７】
2009147324.tif 000019
【００６２】
式（６Ａ）中、Ｒ１〜Ｒ１２は、それぞれ独立に、水素原子または、環形成炭素数（置換基の炭素数を含まない）５〜３０の置換基もしくは無置換のアリール基、炭素数１から３０の分岐または直鎖のアルキル基、炭素数３から２０の置換または無置換のシクロアルキル基が単独または複数の組み合わせで構成される置換基を表す。
式（６）で表されるクリセン誘導体の具体例としては、下記のものが挙げられる。
【００６３】
【化１８】
2009147324.tif 000020
【００６４】
【化１９】
2009147324.tif 000021
【００６５】
【化２０】
2009147324.tif 000022
【００６６】
【化２１】
2009147324.tif 000023
【００６７】
また、本発明では、前記多環式縮合芳香族骨格部は、下記式（７）で表される化合物（ベンゾ［ｃ］フェナントレン）の単体または誘導体であることが好ましい。
【００６８】
【化２２】
2009147324.tif 000024
【００６９】
このようなベンゾ［ｃ］フェナントレン誘導体としては、例えば、下記式（７Ａ）のものが挙げられる。
【００７０】
【化２３】
2009147324.tif 000025
【００７１】
式（７Ａ）中、Ｒ１〜Ｒ９は、それぞれ独立に、水素原子または、環形成炭素数（置換基の炭素数を含まない）５〜３０の置換基もしくは無置換のアリール基、炭素数１から３０の分岐または直鎖のアルキル基、炭素数３から２０の置換または無置換のシクロアルキル基が単独または複数の組み合わせで構成される置換基を表す。
式（７）で表されるベンゾ［ｃ］フェナントレン誘導体の具体例としては、下記のものが挙げられる。
【００７２】
【化２４】
2009147324.tif 000026
【００７３】
【化２５】
2009147324.tif 000027
【００７４】
【化２６】
2009147324.tif 000028
【００７５】
さらに、本発明では、前記多環式縮合芳香族骨格部は、下記式（８）で表される化合物（ベンゾ［ｃ］クリセン）の単体または誘導体であることが好ましい。
【００７６】
【化２７】
2009147324.tif 000029
【００７７】
このようなベンゾ［ｃ］クリセン誘導体としては、例えば、下記式（８Ａ）のものが挙げられる。
【００７８】
【化２８】
2009147324.tif 000030
【００７９】
式（８Ａ）中、Ｒ１〜Ｒ１１は、それぞれ独立に、水素原子または、環形成炭素数（置換基の炭素数を含まない）５〜３０の置換基もしくは無置換のアリール基、炭素数１から３０の分岐または直鎖のアルキル基、炭素数３から２０の置換または無置換のシクロアルキル基が単独または複数の組み合わせで構成される置換基を表す。
式（８）で表されるベンゾ［ｃ］クリセン誘導体の具体例としては、下記のものが挙げられる。
このような化合物の誘導体としては、例えば、下記のものが挙げられる。
【００８０】
【化２９】
2009147324.tif 000031
【００８１】
本発明では、前記多環式縮合芳香族骨格部は、下記式（９）で表される化合物（ジベンゾ［ｃ、ｇ］フェナントレン）の単体または誘導体であることが好ましい。
【００８２】
【化３０】
2009147324.tif 000032
【００８３】
このような化合物の誘導体としては、例えば、下記のものが挙げられる。
【００８４】
【化３１】
2009147324.tif 000033
【００８５】
また、本発明では、前記多環式縮合芳香族骨格部は、下記式（１０）で表されるフルオランテンの単体または誘導体であることが好ましい。
【００８６】
【化３２】
2009147324.tif 000034
【００８７】
このようなフルオランテン誘導体としては、例えば、下記式（１０Ａ）のものが挙げられる。
【００８８】
【化３３】
2009147324.tif 000035
【００８９】
式（１０Ａ）中、Ｘ１２〜Ｘ２１は水素原子、ハロゲン原子、直鎖、分岐または環状のアルキル基、直鎖、分岐または環状のアルコキシ基、あるいは置換または未置換のアリール基を表す。
なお、アリール基とは、例えば、フェニル基、ナフチル基などの炭素環式芳香族基、例えば、フリル基、チエニル基、ピリジル基などの複素環式芳香族基を表す。
【００９０】
Ｘ１２〜Ｘ２１は、好ましくは、水素原子、ハロゲン原子（例えば、フッ素原子、塩素原子、臭素原子）、炭素数１〜１６の直鎖、分岐または環状のアルキル基（例えば、メチル基、エチル基、ｎ−プロピル基、イソプロピル基、ｎ−ブチル基、イソブチル基、sec−ブチル基、tert−ブチル基、ｎ−ペンチル基、イソペンチル基、ネオペンチル基、tert−ペンチル基、シクロペンチル基、ｎ−ヘキシル基、３，３−ジメチルブチル基、シクロヘキシル基、ｎ−ヘプチル基、シクロヘキシルメチル基、ｎ−オクチル基、tert−オクチル基、２−エチルヘキシル基、ｎ−ノニル基、ｎ−デシル基、ｎ−ドデシル基、ｎ−テトラデシル基、ｎ−ヘキサデシル基など）、炭素数１〜１６の直鎖、分岐または環状のアルコキシ基（例えば、メトキシ基、エトキシ基、ｎ−プロポキシ基、イソプロポキシ基、ｎ−ブトキシ基、イソブトキシ基、sec−ブトキシ基、ｎ−ペンチルオキシ基、ネオペンチルオキシ基、シクロペンチルオキシ基、ｎ−ヘキシルオキシ基、３，３−ジメチルブチルオキシ基、シクロヘキシルオキシ基、ｎ−ヘプチルオキシ基、ｎ−オクチルオキシ基、２−エチルヘキシルオキシ基、ｎ−ノニルオキシ基、ｎ−デシルオキシ基、ｎ−ドデシルオキシ基、ｎ−テトラデシルオキシ基、ｎ−ヘキサデシルオキシ基など）、あるいは炭素数４〜１６の置換または未置換のアリール基（例えば、フェニル基、２−メチルフェニル基、３−メチルフェニル基、４−メチルフェニル基、４−エチルフェニル基、４−ｎ−プロピルフェニル基、４−イソプロピルフェニル基、４−ｎ−ブチルフェニル基、４−tert−ブチルフェニル基、４−イソペンチルフェニル基、４−tert−ペンチルフェニル基、４−ｎ−ヘキシルフェニル基、４−シクロヘキシルフェニル基、４−ｎ−オクチルフェニル基、４−ｎ−デシルフェニル基、２，３−ジメチルフェニル基、２，４−ジメチルフェニル基、２，５−ジメチルフェニル基、３，４−ジメチルフェニル基、５−インダニル基、１，２，３，４−テトラヒドロ−５−ナフチル基、１，２，３，４−テトラヒドロ−６−ナフチル基、２−メトキシフェニル基、３−メトキシフェニル基、４−メトキシフェニル基、３−エトキシフェニル基、４−エトキシフェニル基、４−ｎ−プロポキシフェニル基、４−イソプロポキシフェニル基、４−ｎ−ブトキシフェニル基、４−ｎ−ペンチルオキシフェニル基、４−ｎ−ヘキシルオキシフェニル基、４−シクロヘキシルオキシフェニル基、４−ｎ−ヘプチルオキシフェニル基、４−ｎ−オクチルオキシフェニル基、４−ｎ−デシルオキシフェニル基、２，３−ジメトキシフェニル基、２，５−ジメトキシフェニル基、３，４−ジメトキシフェニル基、２−メトキシ−５−メチルフェニル基、３−メチル−４−メトキシフェニル基、２−フルオロフェニル基、３−フルオロフェニル基、４−フルオロフェニル基、２−クロロフェニル基、３−クロロフェニル基、４−クロロフェニル基、４−ブロモフェニル基、４−トリフルオロメチルフェニル基、３，４−ジクロロフェニル基、２−メチル−４−クロロフェニル基、２−クロロ−４−メチルフェニル基、３−クロロ−４−メチルフェニル基、２−クロロ−４−メトキシフェニル基、４−フェニルフェニル基、３−フェニルフ���ニル基、４−（４’−メチルフェニル）フェニル基、４−（４’−メトキシフェニル）フェニル基、１−ナフチル基、２−ナフチル基、４−エトキシ−１−ナフチル基、６−メトキシ−２−ナフチル基、７−エトキシ−２−ナフチル基、２−フリル基、２−チエニル基、３−チエニル基、２−ピリジル基、３−ピリジル基、４−ピリジル基など）であり、より好ましくは、水素原子、フッ素原子、塩素原子、炭素数１〜１０のアルキル基、炭素数１〜１０のアルコキシ基または炭素数６〜１２のアリール基であり、さらに好ましくは、水素原子、フッ素原子、塩素原子、炭素数１〜６のアルキル基、炭素数１〜６のアルコキシ基または炭素数６〜１０の炭素環式芳香族基である。
【００９１】
式（１０）で表されるフルオランテン誘導体の具体例としては、下記のものが挙げられる。
【００９２】
【化３４】
2009147324.tif 000036
【００９３】
【化３５】
2009147324.tif 000037
【００９４】
【化３６】
2009147324.tif 000038
【００９５】
【化３７】
2009147324.tif 000039
【００９６】
【化３８】
2009147324.tif 000040
【００９７】
置換または無置換のベンゾフルオランテンとしては、例えば、下記式（１０１）で表されるベンゾ[b]フルオランテンの単体または誘導体や、式（１０２）で表されるベンゾ[k]フルオランテンの単体または誘導体が挙げられる。
【００９８】
【化３９】
2009147324.tif 000041
【００９９】
式（１０１）および式（１０２）中、Ｘ１〜Ｘ２４は水素原子、ハロゲン原子、直鎖、分岐または環状のアルキル基、直鎖、分岐または環状のアルコキシ基、あるいは置換または未置換のアリール基を表す。
なお、アリール基とは、例えば、フェニル基、ナフチル基などの炭素環式芳香族基、例えば、フリル基、チエニル基、ピリジル基などの複素環式芳香族基を表す。
Ｘ１〜Ｘ２４は、好ましくは、水素原子、ハロゲン原子（例えば、フッ素原子、塩素原子、臭素原子）、炭素数１〜１６の直鎖、分岐または環状のアルキル基（例えば、メチル基、エチル基、ｎ−プロピル基、イソプロピル基、ｎ−ブチル基、イソブチル基、sec−ブチル基、tert−ブチル基、ｎ−ペンチル基、イソペンチル基、ネオペンチル基、tert−ペンチル基、シクロペンチル基、ｎ−ヘキシル基、３，３−ジメチルブチル基、シクロヘキシル基、ｎ−ヘプチル基、シクロヘキシルメチル基、ｎ−オクチル基、tert−オクチル基、２−エチルヘキシル基、ｎ−ノニル基、ｎ−デシル基、ｎ−ドデシル基、ｎ−テトラデシル基、ｎ−ヘキサデシル基など）、炭素数１〜１６の直鎖、分岐または環状のアルコキシ基（例えば、メトキシ基、エトキシ基、ｎ−プロポキシ基、イソプロポキシ基、ｎ−ブトキシ基、イソブトキシ基、sec−ブトキシ基、ｎ−ペンチルオキシ基、ネオペンチルオキシ基、シクロペンチルオキシ基、ｎ−ヘキシルオキシ基、３，３−ジメチルブチルオキシ基、シクロヘキシルオキシ基、ｎ−ヘプチルオキシ基、ｎ−オクチルオキシ基、２−エチルヘキシルオキシ基、ｎ−ノニルオキシ基、ｎ−デシルオキシ基、ｎ−ドデシルオキシ基、ｎ−テトラデシルオキシ基、ｎ−ヘキサデシルオキシ基など）、あるいは炭素数４〜１６の置換または未置換のアリール基（例えば、フェニル基、２−メチルフェニル基、３−メチルフェニル基、４−メチルフェニル基、４−エチルフェニル基、４−ｎ−プロピルフェニル基、４−イソプロピルフェニル基、４−ｎ−ブチルフェニル基、４−tert−ブチルフェニル基、４−イソペンチルフェニル基、４−tert−ペンチルフェニル基、４−ｎ−ヘキシルフェニル基、４−シクロヘキシルフェニル基、４−ｎ−オクチルフェニル基、４−ｎ−デシルフェニル基、２，３−ジメチルフェニル基、２，４−ジメチルフェニル基、２，５−ジメチルフェニル基、３，４−ジメチルフェニル基、５−インダニル基、１，２，３，４−テトラヒドロ−５−ナフチル基、１，２，３，４−テトラヒドロ−６−ナフチル基、２−メトキシフェニル基、３−メトキシフェニル基、４−メトキシフェニル基、３−エトキシフェニル基、４−エトキシフェニル基、４−ｎ−プロポキシフェニル基、４−イソプロポキシフェニル基、４−ｎ−ブトキシフェニル基、４−ｎ−ペンチルオキシフェニル基、４−ｎ−ヘキシルオキシフェニル基、４−シクロヘキシルオキシフェニル基、４−ｎ−ヘプチルオキシフェニル基、４−ｎ−オクチルオキシフェニル基、４−ｎ−デシルオキシフェニル基、２，３−ジメトキシフェニル基、２，５−ジメトキシフェニル基、３，４−ジメトキシフェニル基、２−メトキシ−５−メチルフェニル基、３−メチル−４−メトキシフェニル基、２−フルオロフェニル基、３−フルオロフェニル基、４−フルオロフェニル基、２−クロロフェニル基、３−クロロフェニル基、４−クロロフェニル基、４−ブロモフェニル基、４−トリフルオロメチルフェニル基、３，４−ジクロロフェニル基、２−メチル−４−クロロフェニル基、２−クロロ−４−メチルフェニル基、３−クロロ−４−メチルフェニル基、２−クロロ−４−メトキシフェニル基、４−フェニルフェニル基、３−フェニルフェ���ル基、４−（４’−メチルフェニル）フェニル基、４−（４’−メトキシフェニル）フェニル基、１−ナフチル基、２−ナフチル基、４−エトキシ−１−ナフチル基、６−メトキシ−２−ナフチル基、７−エトキシ−２−ナフチル基、２−フリル基、２−チエニル基、３−チエニル基、２−ピリジル基、３−ピリジル基、４−ピリジル基など）であり、より好ましくは、水素原子、フッ素原子、塩素原子、炭素数１〜１０のアルキル基、炭素数１〜１０のアルコキシ基または炭素数６〜１２のアリール基であり、さらに好ましくは、水素原子、フッ素原子、塩素原子、炭素数１〜６のアルキル基、炭素数１〜６のアルコキシ基または炭素数６〜１０の炭素環式芳香族基である。
【０１００】
式（１０１）で表されるベンゾ[b]フルオランテン誘導体としては、例えば、下記のものが挙げられる。
【０１０１】
【化４０】
2009147324.tif 000042
【０１０２】
式（１０２）で表されるベンゾ[k]フルオランテン誘導体としては、例えば、下記のものが挙げられる。
【０１０３】
【化４１】
2009147324.tif 000043
【０１０４】
さらに、本発明では、前記多環式縮合芳香族骨格部は、下記式（１１）で表されるトリフェニレンの単体または誘導体であることが好ましい。
【０１０５】
【化４２】
2009147324.tif 000044
【０１０６】
このようなトリフェニレン誘導体としては、例えば、下記式（１１Ａ）のものが挙げられる。
【０１０７】
【化４３】
2009147324.tif 000045
【０１０８】
式（１１Ａ）中、Ｒ１〜Ｒ６は、それぞれ独立に、水素原子または、環形成炭素数（置換基の炭素数を含まない）５〜３０の置換基もしくは無置換のアリール基、炭素数１から３０の分岐または直鎖のアルキル基、炭素数３から２０の置換または無置換のシクロアルキル基が単独または複数の組み合わせで構成される置換基を表す。
式（１１）で表されるトリフェニレン誘導体の具体例としては、下記のものが挙げられる。
【０１０９】
【化４４】
2009147324.tif 000046
【０１１０】
【化４５】
2009147324.tif 000047
【０１１１】
【化４６】
2009147324.tif 000048
【０１１２】
【化４７】
2009147324.tif 000049
【０１１３】
【化４８】
2009147324.tif 000050
【０１１４】
【化４９】
2009147324.tif 000051
【０１１５】
【化５０】
2009147324.tif 000052
【０１１６】
【化５１】
2009147324.tif 000053
【０１１７】
なお、多環式縮合芳香族骨格部には、窒素原子が含まれていてもよく、例えば、下記のものであってもよい。
【０１１８】
【化５２】
2009147324.tif 000054
【０１１９】
本発明では、前記第一燐光発光材料および前記第二燐光発光材料のうち少なくともいずれか一方は、Ｉｒ，Ｐｔ，Ｏｓ，Ａｕ，Ｃｕ，Ｒｅ，Ｒｕから選択される金属と配位子とからなる金属錯体を含有することが好ましい。
発光材料の具体例としては、例えば、ＰＱＩｒ（iridium(III) bis(2-phenyl quinolyl-N,C2’) acetylacetonate）、Ｉｒ（ｐｐｙ）３（fac-tris(2-phenylpyridine) iridium）の他、下記の化合物が挙げられる。
【０１２０】
【化５３】
2009147324.tif 000055
【０１２１】
【化５４】
2009147324.tif 000056
【０１２２】
【化５５】
2009147324.tif 000057
【０１２３】
【化５６】
2009147324.tif 000058
【０１２４】
本発明では、前記第一燐光発光材料および前記第二燐光発光材料は、最高発光輝度の波長が４７０ｎｍ以上７００ｎｍ以下であることが好ましい。
最高発光輝度の波長は、４８０ｎｍ以上６８０ｎｍ以下であることがより好ましく、５００ｎｍ以上６５０ｎｍ以下であることがさらに好ましい。
このような発光波長の燐光発光材料を最低励起３重項エネルギーギャップが２．１ｅＶ以上２．７ｅＶ以下の多環式縮合芳香族化合物のホスト材料にドープして第一発光層および第二発光層を構成することにより、高効率な発光が得られる。
【０１２５】
なお、前記第一発光層および前記第二発光層は、青色発光層であることが好ましい。また、前記第一発光層および前記第二発光層は、緑色発光層であることが好ましい。さらに、前記第一発光層および前記第二発光層は、赤色発光層であることが好ましい。
すなわち、本発明の第一発光層および第二発光層は、同色の発光層で形成される。
第一発光層および第二発光層が青色発光層である場合は波長４７０ｎｍ以上５００ｎｍ以下の発光を示し、第一発光層および第二発光層が緑色発光層である場合は波長５００ｎｍ以上５８０ｎｍ以下の発光を示し、第一発光層および第二発光層が赤色発光層である場合は波長５８０ｎｍ以上７００ｎｍ以下の発光を示す。
【０１２６】
本発明では、前記第一燐光発光材料の最高発光輝度の波長と前記第二燐光発光材料の最高発光輝度の波長との差は、プラスマイナス２０ｎｍ以内であることが好ましい。
前述のように、第一発光層と第二発光層とが同色の発光を示すが、それぞれの波長の差をプラスマイナス２０ｎｍ以内とする。
【０１２７】
本発明では、前記有機薄膜層は、前記陰極と前記有機層との間に電子注入層を有し、前記電子注入層は、含窒素複素環誘導体を含むことが好ましい。
電子注入層又は電子輸送層は、発光層への電子の注入を助ける層であって、電子移動度が大きい。電子注入層はエネルギーレベルの急な変化を緩和する等、エネルギーレベルを調整するために設ける。電子注入層又は電子輸送層に用いられる材料としては、８−ヒドロキシキノリン又はその誘導体の金属錯体、オキサジアゾール誘導体、含窒素複素環誘導体が好適である。上記８−ヒドロキシキノリン又はその誘導体の金属錯体の具体例としては、オキシン（一般に８−キノリノール又は８−ヒドロキシキノリン）のキレートを含む金属キレートオキシノイド化合物、例えばトリス（８−キノリノール）アルミニウムを用いることができる。そして、オキサジアゾール誘導体としては、下記のものを挙げることができる。
【０１２８】
【化５７】
2009147324.tif 000059
【０１２９】
上記式中、Ａｒ１７、Ａｒ１８、Ａｒ１９、Ａｒ２１、Ａｒ２２及びＡｒ２５は、それぞれ置換基を有する若しくは有しないアリール基を示し、Ａｒ１７とＡｒ１８、Ａｒ１９とＡｒ２１、Ａｒ２２とＡｒ２５は、たがいに同一でも異なっていてもよい。Ａｒ２０、Ａｒ２３及びＡｒ２４は、それぞれ置換基を有する若しくは有しないアリーレン基を示し、Ａｒ２３とＡｒ２４は、たがいに同一でも異なっていてもよい。
また、アリーレン基としては、フェニレン基、ナフチレン基、ビフェニレン基、アントラニレン基、ペリレニレン基、ピレニレン基などが挙げられる。そして、これらへの置換基としては炭素数１〜１０のアルキル基、炭素数１〜１０のアルコキシ基またはシアノ基等が挙げられる。この電子伝達性化合物は、薄膜形成性の良好なものが好ましく用いられる。そして、これら電子伝達性化合物の具体例としては、下記のものを挙げることができる。
【０１３０】
【化５８】
2009147324.tif 000060
【０１３１】
含窒素複素環誘導体としては、以下の一般式を有する有機化合物からなる含窒素複素環誘導体であって、金属錯体でない含窒素化合物が挙げられる。例えば、（Ａ）に示す骨格を含有する５員環もしくは６員環や、式（Ｂ）に示す構造のものが挙げられる。
【０１３２】
【化５９】
2009147324.tif 000061
【０１３３】
上記式（Ｂ）中、Ｘは炭素原子もしくは窒素原子を表す。Ｚ１ならびにＺ２は、それぞれ独立に含窒素ヘテロ環を形成可能な原子群を表す。
【０１３４】
【化６０】
2009147324.tif 000062
【０１３５】
好ましくは、５員環もしくは６員環からなる含窒素芳香多環族を有する有機化合物。さらには、このような複数窒素原子を有する含窒素芳香多環族の場合は、上記（Ａ）と（Ｂ）もしくは（Ａ）と（Ｃ）を組み合わせた骨格を有する含窒素芳香多環有機化合物である。
含窒素有機化合物の含窒素基は、例えば、以下の一般式で表される含窒素複素環基から選択される。
【０１３６】
【化６１】
2009147324.tif 000063
【０１３７】
上記式（２）〜（２４）中、Ｒは、炭素数６〜４０のアリール基、炭素数３〜４０のヘテロアリール基、炭素数１〜２０のアルキル基又は炭素数１〜２０のアルコキシ基であり、ｎは０〜５の整数であり、ｎが２以上の整数であるとき、複数のＲは互いに同一又は異なっていてもよい。
【０１３８】
さらに、好ましい具体的な化合物として、下記式で表される含窒素複素環誘導体が挙げられる。
【０１３９】
【化６２】
2009147324.tif 000064
【０１４０】
上記式中、ＨＡｒは、置換基を有していても良い炭素数３〜４０の含窒素複素環であり、Ｌ１は単結合、置換基を有していてもよい炭素数６〜４０のアリーレン基又は置換基を有していてもよい炭素数３〜４０のヘテロアリーレン基であり、Ａｒ１は置換基を有していても良い炭素数６〜４０の２価の芳香族炭化水素基であり、Ａｒ２は置換基を有していても良い炭素数６〜４０のアリール基又は置換基を有していてもよい炭素数３〜４０のヘテロアリール基である。
【０１４１】
ＨＡｒは、例えば、下記の群から選択される。
【０１４２】
【化６３】
2009147324.tif 000065
【０１４３】
Ｌ１は、例えば、下記の群から選択される。
【０１４４】
【化６４】
2009147324.tif 000066
【０１４５】
Ａｒ２は、例えば、下記の群から選択される。
【０１４６】
【化６５】
2009147324.tif 000067
【０１４７】
Ａｒ１は、例えば、下記のアリールアントラニル基から選択される。
【０１４８】
【化６６】
2009147324.tif 000068
【０１４９】
上記式中、Ｒ１〜Ｒ１４は、それぞれ独立して、水素原子、ハロゲン原子、炭素数１〜２０のアルキル基、炭素数１〜２０のアルコキシ基、炭素数６〜４０のアリールオキシ基、置換基を有していてもよい炭素数６〜４０のアリール基又は炭素数３〜４０のヘテロアリール基であり、Ａｒ３は、置換基を有していてもよい炭素数６〜４０のアリール基又は炭素数３〜４０のヘテロアリール基である。
また、上記式で表されるＡｒ１において、Ｒ１〜Ｒ８は、いずれも水素原子である含窒素複素環誘導体である。
【０１５０】
この他、下記の化合物（特開平９−３４４８号公報参照）も好適に用いられる。
【０１５１】
【化６７】
2009147324.tif 000069
【０１５２】
上記式中、Ｒ１〜Ｒ４は、それぞれ独立に、水素原子、置換もしくは未置換の脂肪族基、置換もしくは未置換の脂肪族式環基、置換もしくは未置換の炭素環式芳香族環基、置換もしくは未置換の複素環基を表し、Ｘ１、Ｘ２は、それぞれ独立に、酸素原子、硫黄原子もしくはジシアノメチレン基を表す。
【０１５３】
また、下記の化合物（特開２０００−１７３７７４号公報参照）も好適に用いられる。
【０１５４】
【化６８】
2009147324.tif 000070
【０１５５】
上記式中、Ｒ１、Ｒ２、Ｒ３及びＲ４は互いに同一の又は異なる基であって、下記式で表わされるアリール基である。
【０１５６】
【化６９】
2009147324.tif 000071
【０１５７】
上記式中、Ｒ５、Ｒ６、Ｒ７、Ｒ８及びＲ９は互いに同一の又は異なる基であって、水素原子、或いはそれらの少なくとも１つが飽和または不飽和アルコキシル基、アルキル基、アミノ基又はアルキルアミノ基である。
【０１５８】
さらに、含窒素複素環誘導体としては、下記式（２０１）〜（２０３）で表される化合物が挙げられる。
【０１５９】
【化７０】
2009147324.tif 000072
【０１６０】
式（２０１）〜（２０３）中、Ｒは、水素原子、置換基を有していてもよい炭素数６〜６０のアリール基、置換基を有していてもよいピリジル基、置換基を有していてもよいキノリル基、置換基を有していてもよい炭素数１〜２０のアルキル基又は置換基を有していてもよい炭素数１〜２０のアルコキシ基で、ｎは０〜４の整数であり、
Ｒ１は、置換基を有していてもよい炭素数６〜６０のアリール基、置換基を有していてもよいピリジル基、置換基を有していてもよいキノリル基、置換基を有していてもよい炭素数１〜２０のアルキル基又は炭素数１〜２０のアルコキシ基であり、
Ｒ２及びＲ３は、それぞれ独立に、水素原子、置換基を有していてもよい炭素数６〜６０のアリール基、置換基を有していてもよいピリジル基、置換基を有していてもよいキノリル基、置換基を有していてもよい炭素数１〜２０のアルキル基又は置換基を有していてもよい炭素数１〜２０のアルコキシ基であり、
Ｌは、置換基を有していてもよい炭素数６〜６０のアリーレン基、置換基を有していてもよいピリジニレン基、置換基を有していてもよいキノリニレン基又は置換基を有していてもよいフルオレニレン基であり、
Ａｒ１は、置換基を有していてもよい炭素数６〜６０のアリーレン基、置換基を有していてもよいピリジニレン基又は置換基を有していてもよいキノリニレン基であり、
Ａｒ２は、置換基を有していてもよい炭素数６〜６０のアリール基、置換基を有していてもよいピリジル基、置換基を有していてもよいキノリル基、置換基を有していてもよい炭素数１〜２０のアルキル基又は置換基を有していてもよい炭素数１〜２０のアルコキシ基である。
Ａｒ３は、置換基を有していてもよい炭素数６〜６０のアリール基、置換基を有していてもよいピリジル基、置換基を有していてもよいキノリル基、置換基を有していてもよい炭素数１〜２０のアルキル基、置換基を有していてもよい炭素数１〜２０のアルコキシ基、又は−Ａｒ１−Ａｒ２で表される基（Ａｒ１及びＡｒ２は、それぞれ前記と同じ（−Ａｒ３＝−Ａｒ１−Ａｒ２））である。
さらに、Ａｒ１，Ａｒ２，Ａｒ３の置換基としては、炭素数６〜２０のアリール基、ピリジル基、キノリル基、アルキル基が好ましい。
また、Ｌ及びＡｒ１が非対称である場合、Ｌ及びＡｒ１に接合するＡｒ１及びＡｒ２の置換位置はどちらが選択されてもよい。
【０１６１】
式（２０１）〜（２０３）で表される含窒素複素環誘導体が電子注入性に優れるので、これらを電子輸送層に含有させることにより、有機ＥＬ素子の低電圧化を図ることができる。
また、電子注入性の向上により、発光層に十分な量の電子を注入することができるので、電子輸送層により正孔をブロックして発光層に閉じ込める必要がない。このため、ＢＡｌｑ等で形成した従来の電子注入・輸送層（電子注入層と輸送層とのうちの少なくともいずれか一方を意味する。）のように、正孔が発光層と電子注入・輸送層との界面に集中することがなく、有機ＥＬ素子の寿命を大きく向上させることができる。
【０１６２】
なお、前記式（２０１）〜（２０３）において、Ｒは、水素原子、置換基を有していてもよい炭素数６〜６０のアリール基、置換基を有していてもよいピリジル基、置換基を有していてもよいキノリル基、置換基を有していてもよい炭素数１〜２０のアルキル基又は置換基を有していてもよい炭素数１〜２０のアルコキシ基である。
【０１６３】
前記炭素数６〜６０のアリール基としては、炭素数６〜４０のアリール基が好ましく、炭素数６〜２０のアリール基がさらに好ましく、具体的には、フェニル基、ナフチル基、アントリル基、フェナントリル基、ナフタセニル基、クリセニル基、ピレニル基、ビフェニル基、ターフェニル基、トリル基、ｔ−ブチルフェニル基、（２−フェニルプロピル）フェニル基、フルオランテニル基、フルオレニル基、スピロビフルオレンからなる１価の基、パーフルオロフェニル基、パーフルオロナフチル基、パーフルオロアントリル基、パーフルオロビフェニル基、９−フェニルアントラセンからなる１価の基、９−（１’−ナフチル）アントラセンからなる１価の基、９−（２’−ナフチル）アントラセンからなる１価の基、６−フェニルクリセンからなる１価の基、９−［４−（ジフェニルアミノ）フェニル］アントラセンからなる１価の基等が挙げられ、フェニル基、ナフチル基、ビフェニル基、ターフェニル基、９−（１０−フェニル）アントリル基、９−［１０−（１’−ナフチル）］アントリル基、９−［１０−（２’−ナフチル）］アントリル基等が好ましい。
【０１６４】
炭素数１〜２０のアルキル基としては、炭素数１〜６のアルキル基が好ましく、具体的には、メチル基、エチル基、プロピル基、ブチル基、ペンチル基、ヘキシル基等の他、トリフルオロメチル基等のハロアルキル基が挙げられ、炭素数が３以上のものは直鎖状、環状又は分岐を有するものでもよい。
炭素数１〜２０のアルコキシ基としては、炭素数１〜６のアルコキシ基が好ましく、具体的には、メトキシ基、エトキシ基、プロポキシ基、ブトキシ基、ペンチルオキシ基、ヘキシルオキシ基等が挙げられ、炭素数が３以上のものは直鎖状、環状又は分岐を有するものでもよい。
【０１６５】
Ｒの示す各基の置換基としては、ハロゲン原子、置換基を有していてもよい炭素数１〜２０のアルキル基、置換基を有していてもよい炭素数１〜２０のアルコキシ基、置換基を有していてもよい炭素数６〜４０のアリールオキシ基、置換基を有していてもよい炭素数６〜４０のアリール基又は置換基を有していてもよい炭素数３〜４０のヘテロアリール基等が挙げられる。
ハロゲン原子としては、フッ素、塩素、臭素、ヨウ素等が挙げられる。
炭素数１〜２０のアルキル基、炭素数１〜２０のアルコキシ基、炭素数６〜４０のアリール基としては、前記と同様のものが挙げられる。
【０１６６】
炭素数６〜４０のアリールオキシ基としては、例えば、フェノキシ基、ビフェニルオキシ基等が挙げられる。
炭素数３〜４０のヘテロアリール基としては、例えば、ピローリル基、フリル基、チエニル基、シローリル基、ピリジル基、キノリル基、イソキノリル基、ベンゾフリル基、イミダゾリル基、ピリミジル基、カルバゾリル基、セレノフェニル基、オキサジアゾリル基、トリアゾーリル基等が挙げられる。
ｎは０〜４の整数であり、０〜２であると好ましい。
【０１６７】
前記式（２０１）において、Ｒ１は、置換基を有していてもよい炭素数６〜６０のアリール基、置換基を有していてもよいピリジル基、置換基を有していてもよいキノリル基、置換基を有していてもよい炭素数１〜２０のアルキル基又は炭素数１〜２０のアルコキシ基である。
これら各基の具体例、好ましい炭素数及び置換基としては、前記Ｒについて説明したものと同様である。
【０１６８】
前記式（２０２）及び（２０３）において、Ｒ２及びＲ３は、それぞれ独立に、水素原子、置換基を有していてもよい炭素数６〜６０のアリール基、置換基を有していてもよいピリジル基、置換基を有していてもよいキノリル基、置換基を有していてもよい炭素数１〜２０のアルキル基又は置換基を有していてもよい炭素数１〜２０のアルコキシ基である。
これら各基の具体例、好ましい炭素数及び置換基としては、前記Ｒについて説明したものと同様である。
【０１６９】
前記式（２０１）〜（２０３）において、Ｌは、置換基を有していてもよい炭素数６〜６０のアリーレン基、置換基を有していてもよいピリジニレン基、置換基を有していてもよいキノリニレン基又は置換基を有していてもよいフルオレニレン基である。
炭素数６〜６０のアリーレン基としては、炭素数６〜４０のアリーレン基が好ましく、炭素数６〜２０のアリーレン基がさらに好ましく、具体的には、前記Ｒについて説明したアリール基から水素原子１個を除去して形成される２価の基が挙げられる。Ｌの示す各基の置換基としては、前記Ｒについて説明したものと同様である。
【０１７０】
また、Ｌは、
【０１７１】
【化７１】
2009147324.tif 000073
【０１７２】
からなる群から選択される基であると好ましい。
前記式（２０１）において、Ａｒ１は、置換基を有していてもよい炭素数６〜６０のアリーレン基、置換基を有していてもよいピリジニレン基又は置換基を有していてもよいキノリニレン基である。Ａｒ１及びＡｒ３の示す各基の置換基としては、それぞれ前記Ｒについて説明したものと同様である。
また、Ａｒ１は、下記式（１０１）〜（１１０）で表される縮合環基から選択されるいずれかの基であると好ましい。
【０１７３】
【化７２】
2009147324.tif 000074
【０１７４】
前記式（１０１）〜（１１０）中、それぞれの縮合環は、ハロゲン原子、置換基を有していてもよい炭素数１〜２０のアルキル基、置換基を有していてもよい炭素数１〜２０のアルコキシ基、置換基を有していてもよい炭素数６〜４０のアリールオキシ基、置換基を有していてもよい炭素数６〜４０のアリール基又は置換基を有していてもよい炭素数３〜４０のヘテロアリール基からなる結合基が結合していてもよく、該結合基が複数ある場合は、該結合基は互いに同一でも異なっていてもよい。これら各基の具体例としては、前記と同様のものが挙げられる。
前記式（１１０）において、Ｌ’は、単結合、又は
【０１７５】
【化７３】
2009147324.tif 000075
【０１７６】
からなる群から選択される基である。
Ａｒ１の示す前記式（１０３）が、下記式（１１１）〜（１２５）で表される縮合環基であると好ましい。
【０１７７】
【化７４】
2009147324.tif 000076
【０１７８】
前記式（１１１）〜（１２５）中、それぞれの縮合環は、ハロゲン原子、置換基を有していてもよい炭素数１〜２０のアルキル基、置換基を有していてもよい炭素数１〜２０のアルコキシ基、置換基を有していてもよい炭素数６〜４０のアリールオキシ基、置換基を有していてもよい炭素数６〜４０のアリール基又は置換基を有していてもよい炭素数３〜４０のヘテロアリール基からなる結合基が結合していてもよく、該結合基が複数ある場合は、該結合基は互いに同一でも異なっていてもよい。これら各基の具体例としては、前記と同様のものが挙げられる。
【０１７９】
前記式（２０１）において、Ａｒ２は、置換基を有していてもよい炭素数６〜６０のアリール基、置換基を有していてもよいピリジル基、置換基を有していてもよいキノリル基、置換基を有していてもよい炭素数１〜２０のアルキル基又は置換基を有していてもよい炭素数１〜２０のアルコキシ基である。
これら各基の具体例、好ましい炭素数及び置換基としては、前記Ｒについて説明したものと同様である。
【０１８０】
前記式（２０２）及び（２０３）において、Ａｒ３は、置換基を有していてもよい炭素数６〜６０のアリール基、置換基を有していてもよいピリジル基、置換基を有していてもよいキノリル基、置換基を有していてもよい炭素数１〜２０のアルキル基、置換基を有していてもよい炭素数１〜２０のアルコキシ基、又は−Ａｒ１−Ａｒ２で表される基（Ａｒ１及びＡｒ２は、それぞれ前記と同じ）である。
これら各基の具体例、好ましい炭素数及び置換基としては、前記Ｒについて説明したものと同様である。
また、Ａｒ３は、下記式（１２６）〜（１３５）で表される縮合環基から選択されるいずれかの基であると好ましい。
【０１８１】
【化７５】
2009147324.tif 000077
【０１８２】
前記式（１２６）〜（１３５）中、それぞれの縮合環は、ハロゲン原子、置換基を有していてもよい炭素数１〜２０のアルキル基、置換基を有していてもよい炭素数１〜２０のアルコキシ基、置換基を有していてもよい炭素数６〜４０のアリールオキシ基、置換基を有していてもよい炭素数６〜４０のアリール基又は置換基を有していてもよい炭素数３〜４０のヘテロアリール基からなる結合基が結合していてもよく、該結合基が複数ある場合は、該結合基は互いに同一でも異なっていてもよい。これら各基の具体例としては、前記と同様のものが挙げられる。
前記式（１３５）において、Ｌ’は、前記と同じである。
前記式（１２６）〜（１３５）において、Ｒ’は、水素原子、置換基を有していてもよい炭素数１〜２０のアルキル基、置換基を有していてもよい炭素数６〜４０のアリール基又は置換基を有していてもよい炭素数３〜４０のヘテロアリール基である。これら各基の具体例としては、前記と同様のものが挙げられる。
Ａｒ３の示す一般式（１２８）が、下記式（１３６）〜（１５８）で表される縮合環基であると好ましい。
【０１８３】
【化７６】
2009147324.tif 000078
【０１８４】
前記式（１３６）〜（１５８）中、それぞれの縮合環は、ハロゲン原子、置換基を有していてもよい炭素数１〜２０のアルキル基、置換基を有していてもよい炭素数１〜２０のアルコキシ基、置換基を有していてもよい炭素数６〜４０のアリールオキシ基、置換基を有していてもよい炭素数６〜４０のアリール基又は置換基を有していてもよい炭素数３〜４０のヘテロアリール基からなる結合基が結合していてもよく、該結合基が複数ある場合は、該結合基は互いに同一でも異なっていてもよい。これら各基の具体例としては、前記と同様のものが挙げられる。Ｒ’は、前記と同じである。
また、Ａｒ２及びＡｒ３は、それぞれ独立に、
【０１８５】
【化７７】
2009147324.tif 000079
【０１８６】
からなる群から選択される基であると好ましい。
本発明の前記式（２０１）〜（２０３）で示される含窒素複素環誘導体の具体例を下記に示すが、本発明はこれらの例示化合物に限定されるものではない。
なお、下記表において、ＨＡｒは、前記式（２０１）〜（２０３）における、
【０１８７】
【化７８】
2009147324.tif 000080
【０１８８】
を示す。なお、以下に示す例示化合物では、例示化合物１−１〜１−１７，２−１〜２−９，３−１〜３−６，４−１〜４−１２，５−１〜５−６，６−１〜６−５，８−１〜８−１３は前記式（２０１）に対応し、例示化合物９−１〜９−１７，１０−１〜１０−９，１１−１〜１１−６，１２−１〜１２−１１，１３−１〜１３−６，１４−１〜１４−５は前記式（２０２）に対応し、例示化合物７−１〜７−１０，１５−１〜１５−１３，１６−１〜１６−８，１７−１〜１７−８は、前記式（２０３）に対応する。
【０１８９】
【化７９】
2009147324.tif 000081
【０１９０】
【化８０】
2009147324.tif 000082
【０１９１】
【化８１】
2009147324.tif 000083
【０１９２】
【化８２】
2009147324.tif 000084
【０１９３】
【化８３】
2009147324.tif 000085
【０１９４】
【化８４】
2009147324.tif 000086
【０１９５】
【化８５】
2009147324.tif 000087
【０１９６】
【化８６】
2009147324.tif 000088
【０１９７】
【化８７】
2009147324.tif 000089
【０１９８】
【化８８】
2009147324.tif 000090
【０１９９】
【化８９】
2009147324.tif 000091
【０２００】
【化９０】
2009147324.tif 000092
【０２０１】
【化９１】
2009147324.tif 000093
【０２０２】
【化９２】
2009147324.tif 000094
【０２０３】
【化９３】
2009147324.tif 000095
【０２０４】
【化９４】
2009147324.tif 000096
【０２０５】
【化９５】
2009147324.tif 000097
【０２０６】
【化９６】
2009147324.tif 000098
【０２０７】
【化９７】
2009147324.tif 000099
【０２０８】
【化９８】
2009147324.tif 000100
【０２０９】
以上の具体例のうち、特に、（１−１）、（１−５）、（１−７）、（２−１）、（３−１）、（４−２）、（４−６）、（７−２）、（７−７）、（７−８）、（７−９）、（９−７）が好ましい。
【０２１０】
さらに、該含窒素複素環基もしくは含窒素複素環誘導体を含む高分子化合物であってもよい。
【０２１１】
電子注入層又は電子輸送層の膜厚は、特に限定されないが、好ましくは、１〜１００ｎｍである。
【０２１２】
本発明の有機ＥＬ材料含有溶液は、前述の発光層を形成するための有機ＥＬ材料含有溶液であって、前記第一の多環式縮合芳香族化合物と、前記第一の燐光発光材料と、を溶媒に溶解させたことを特徴とする。また、前述の有機層を形成するための有機ＥＬ材料含有溶液であって、前記第二の多環式縮合芳香族化合物と、前記第二の燐光発光材料と、を溶媒に溶解させたことを特徴とする。
【０２１３】
なお、有機層の形成においては、第二の燐光発光材料が含まれていない場合は、第二の燐光発光材料を含まないものとする。
これらのような有機ＥＬ材料含有溶液によれば、インクプリント法やノズルジェット法等の塗布法により、上述の混色発光層を簡易かつ低コストに成膜することができる。
これらの有機ＥＬ材料含有溶液の溶媒としては、例えば、メタノールやエタノール等のアルコール類、酢酸エチルや酢酸プロピル等のカルボン酸エステル類、アセトニトリル等のニトリル類、イソプロピルエーテルやＴＨＦ等のエーテル類、シクロヘキシルベンゼン、トルエンおよびキシレン等の芳香族炭化水素類、塩化メチレン等のハロゲン化アルキル類、ヘプタン等の飽和炭化水素類等、ビフェニル誘導体、環状ケトン等が挙げられる。
【０２１４】
ビフェニル誘導体としては、例えば、アルキル置換ビフェニル等が挙げられ、その具体例としては、メチルビフェニル、エチルビフェニル、ジエチルビフェニル、イソプロピルビフェニル、ジイソプロピルビフェニル、ｎ-プロピルビフェニル、ｎ-ペンチルビフェニル、メトキシビフェニル等が挙げられる。
なお、アルキル置換ビフェニルのアルキル基の炭素数は、１〜５であることがより好ましい。この場合、適切な粘度と溶解性を両立させることができる。例えば、エチルビフェニル、イソプロピルビフェニル等が、本発明の有機ＥＬ材料含有溶液の溶媒として好適に使用できる。
【０２１５】
なお、溶媒組成は、１００％がビフェニル誘導体であってもよく、粘度調整液等を混合した混合溶液としてもよい。
混合溶液とする場合、２０％以上をビフェニル誘導体としてもよく、５０％以上をビフェニル誘導体としてもよく、７５％以上をビフェニル誘導体としてもよい。ビフェニル誘導体の粘度および溶解性の利点を活かす観点から、ビフェニル誘導体の割合が高い方が好ましい。
【０２１６】
環状ケトンとしては、例えば、シクロペンタノン誘導体、シクロヘキサノン誘導体、シクロヘプタノン誘導体、シクロオクタノン誘導体等の環状アルキルケトン類が挙げられる。これらの環状ケトンは、単独で溶媒として用いてもよく、複数混合して用いてもよい。特に、溶媒は、環状ケトンとしてシクロヘキサノン誘導体を含むことが好ましい。
好ましいシクロヘキサノン誘導体としては、2-アセチルシクロヘキサノン、2-メチルシクロヘキサノン、3-メチルシクロヘキサノン、4-メチルシクロヘキサノン、2-シクロヘキシルシクロヘキサノン、2-（1-シクロヘキセニル）シクロヘキサノン、2,5-ジメチルシクロヘキサノン、3,4-ジメチルシクロヘキサノン、3、5-ジメチルシクロヘキサノン、4-エチルシクロヘキサノン、プレゴン、メントン、4-ペンチルシクロヘキサノン、2-プロピルシクロヘキサノン、3,3,5-トリメチルシクロヘキサノン、ツジョンである。なかでも、シクロヘキサノンが好ましい。
【０２１７】
さらに、環状ケトンとしては、含窒素環を含むものも好ましく、例えば、カプロラクタム、N-メチルカプロラクタム、1,3-ジメチル-2-イミダゾリジン、2-ピロリドン、1-アセチル-2-ピロリドン、1-ブチル-2-ピロリドン、2-ピペリドン、1,5-ジメチル-2-ピペリドン、が例として挙げられる。
そして、環状ケトン化合物は、シクロヘキサノン、シクロペンタノン、シクロヘプタノン（これらの誘導体を含む）の群から選択されることが好ましい。
【０２１８】
発明者らは、種々の検討の結果、シクロヘキサノン誘導体が、他の溶媒より高濃度に低分子有機ＥＬ材料を溶解させ、しかも、溶解可能な化合物が狭い範囲に限定されず、多種多様な低分子有機ＥＬ材料を用いた有機ＥＬ材料含有溶液を調整できることを見出した。
そして、シクロヘキサノン誘導体を溶媒とすることで、従来の溶媒に対して溶解度が低いため使用することができなかった高性能の低分子有機ＥＬ材料を、十分な量含有した有機ＥＬ材料含有溶液を調製できることを見出した。
さらに、シクロヘキサノン誘導体は高沸点（１５６℃：シクロヘキサノン）であり、高粘度（２ｃＰ：シクロヘキサノン）であることからインクジェット法などの塗布プロセスに好適である。そして、シクロヘキサノン誘導体は、粘度調整液としてのアルコール系溶媒、特に、ジオール系溶媒とも良好に混合するので、粘度調整によって高粘度溶液にすることが可能であり、これは、溶解させるだけでは粘度が変化しない低分子有機ＥＬ材料の溶媒としても優れた利点である。
【発明を実施するための最良の形態】
【０２１９】
（有機ＥＬ素子の構成）
以下、有機ＥＬ素子の素子構成について説明する。
（１）有機ＥＬ素子の構成
図１に、本実施形態の有機ＥＬ素子の概略構成を示す。
有機ＥＬ素子１は、透明な基板２と、陽極３と、正孔注入層と輸送層とのうちの少なくともいずれか一方の層（以下、正孔注入・輸送層と示す）４と、発光層５と、有機層６と、電子注入層７と、陰極８と、を備えている。
なお、正孔注入・輸送層４および電子注入層７は、設けられていなくてもよい。
また、発光層５の陽極３側に電子障壁層を設けてもよい。これにより、電子を発光層５に閉じ込めて、発光層５における励起子の生成確率を高めることができる。
【０２２０】
（２）基板２
基板２は有機ＥＬ素子を支持する基板であり、４００〜７００ｎｍの可視領域の光の透過率が５０％以上で平滑な基板が好ましい。基板２の材料の具体例としては、ガラスなどが適用できる。
【０２２１】
（３）陽極３
陽極３は、正孔を正孔注入・輸送層４または発光層５に注入する役割を担うものであり、４．５ｅＶ以上の仕事関数を有することが効果的である。陽極材料の具体例としては、酸化インジウム錫合金（ＩＴＯ）、酸化錫（ＮＥＳＡ）、酸化インジウム亜鉛酸化物、金、銀、白金、銅等が適用できる。
【０２２２】
（４）正孔注入・輸送層４
正孔注入・輸送層４は、発光層５と陽極３との間に設けられ、発光層５への正孔注入を助け、発光領域まで輸送する層である。正孔注入・輸送層４としては、例えば、４，４’−ビス［Ｎ−（１−ナフチル）−Ｎ−フェニルアミノ］ビフェニル（以下ＮＰＤと略記する）などが挙げられる。
その他、正孔注入・輸送材（正孔注入材と輸送材とのうちの少なくともいずれか一方を意味する。）の具体例としては、トリアゾール誘導体（米国特許３，１１２，１９７号明細書等参照）、オキサジアゾール誘導体（米国特許３，１８９，４４７号明細書等参照）、イミダゾール誘導体（特公昭３７−１６０９６号公報等参照）、ポリアリールアルカン誘導体（米国特許３，６１５，４０２号明細書、同第３，８２０，９８９号明細書、同第３，５４２，５４４号明細書、特公昭４５−５５５号公報、同５１−１０９８３号公報、特開昭５１−９３２２４号公報、同５５−１７１０５号公報、同５６−４１４８号公報、同５５−１０８６６７号公報、同５５−１５６９５３号公報、同５６−３６６５６号公報等参照）、ピラゾリン誘導体及びピラゾロン誘導体（米国特許第３，１８０，７２９号明細書、同第４，２７８，７４６号明細書、特開昭５５−８８０６４号公報、同５５−８８０６５号公報、同４９−１０５５３７号公報、同５５−５１０８６号公報、同５６−８００５１号公報、同５６−８８１４１号公報、同５７−４５５４５号公報、同５４−１１２６３７号公報、同５５−７４５４６号公報等参照）、フェニレンジアミン誘導体（米国特許第３，６１５，４０４号明細書、特公昭５１−１０１０５号公報、同４６−３７１２号公報、同４７−２５３３６号公報、特開昭５４−５３４３５号公報、同５４−１１０５３６号公報、同５４−１１９９２５号公報等参照）、アリールアミン誘導体（米国特許第３，５６７，４５０号明細書、同第３，１８０，７０３号明細書、同第３，２４０，５９７号明細書、同第３，６５８，５２０号明細書、同第４，２３２，１０３号明細書、同第４，１７５，９６１号明細書、同第４，０１２，３７６号明細書、特公昭４９−３５７０２号公報、同３９−２７５７７号公報、特開昭５５−１４４２５０号公報、同５６−１１９１３２号公報、同５６−２２４３７号公報、西独特許第１，１１０，５１８号明細書等参照）、アミノ置換カルコン誘導体（米国特許第３，５２６，５０１号明細書等参照）、オキサゾール誘導体（米国特許第３，２５７，２０３号明細書等に開示のもの）、スチリルアントラセン誘導体（特開昭５６−４６２３４号公報等参照）、フルオレノン誘導体（特開昭５４−１１０８３７号公報等参照）、ヒドラゾン誘導体（米国特許第３，７１７，４６２号明細書、特開昭５４−５９１４３号公報、同５５−５２０６３号公報、同５５−５２０６４号公報、同５５−４６７６０号公報、同５５−８５４９５号公報、同５７−１１３５０号公報、同５７−１４８７４９号公報、特開平２−３１１５９１号公報等参照）、スチルベン誘導体（特開昭６１−２１０３６３号公報、同第６１−２２８４５１号公報、同６１−１４６４２号公報、同６１−７２２５５号公報、同６２−４７６４６号公報、同６２−３６６７４号公報、同６２−１０６５２号公報、同６２−３０２５５号公報、同６０−９３４５５号公報、同６０−９４４６２号公報、同６０−１７４７４９号公報、同６０−１７５０５２号公報等参照）、シラザン誘導体（米国特許第４，９５０，９５０号明細書）、ポリシラン系（特開平２−２０４９９６号公報）、アニリン系共重合体（特開平２−２８２２６３号公報）、特開平１−２１１３９９号公報に開示されている導電性高分子オリゴマー（特にチオフェンオリゴマー）等を挙げることができる。
【０２２３】
正孔注入性の材料としては上記のものを挙げることができるが、ポルフィリン化合物（特開昭６３−２９５６９５号公報等に開示のもの）、芳香族第三級アミン化合物及びスチリルアミン化合物（米国特許第４，１２７，４１２号明細書、特開昭５３−２７０３３号公報、同５４−５８４４５号公報、同５４−１４９６３４号公報、同５４−６４２９９号公報、同５５−７９４５０号公報、同５５−１４４２５０号公報、同５６−１１９１３２号公報、同６１−２９５５５８号公報、同６１−９８３５３号公報、同６３−２９５６９５号公報等参照）、特に芳香族第三級アミン化合物が好ましい。
また、米国特許第５，０６１，５６９号に記載されている２個の縮合芳香族環を分子内に有する、例えば、４，４’−ビス（Ｎ−（１−ナフチル）−Ｎ−フェニルアミノ）ビフェニル（以下ＮＰＤと略記する）、また特開平４−３０８６８８号公報に記載されているトリフェニルアミンユニットが３つスターバースト型に連結された４，４’，４”−トリス（Ｎ−（３−メチルフェニル）−Ｎ−フェニルアミノ）トリフェニルアミン（以下ＭＴＤＡＴＡと略記する）等を挙げることができる。
また、ｐ型Ｓｉ、ｐ型ＳｉＣ等の無機化合物も正孔注入材料として使用することができる。さらに、特許公報第３６１４４０５号、３５７１９７７号または米国特許４，７８０，５３６に記載されているヘキサアザトリフェニレン誘導体等も正孔注入性の材料として好適に用いることができる。
【０２２４】
（５）発光層５
発光層５には、前述の多環式縮合芳香族化合物を用いることができる。また、第一の燐光発光材料として、前述の材料を用いることができる。多環式縮合芳香族化合物および第一の燐光発光材料を、前述の溶媒に溶解させて有機ＥＬ材料含有溶液として使用する。
【０２２５】
（６）有機層６
有機層６には、発光層５に用いた多環式縮合芳香族化合物よりもイオン化ポテンシャルの大きい前述の多環式縮合芳香族化合物を用いることができる。また、第二の燐光発光材料としては、前述の材料を用いることができる。第二の燐光発光材料は、第一の燐光発光材料と同じものでもよいし、異なるものでもよい。
【０２２６】
（７）電子注入層７
電子注入層７は、有機層６または発光層５への電子の注入を助ける層である。電子注入層と電子輸送層とが一緒に形成されていてもよい。電子注入層７としては、前述の材料を使用することができる。
【０２２７】
本発明では、陰極と有機薄膜層との界面領域に還元性ドーパントが添加されていることが好ましい。
このような構成によれば、有機ＥＬ素子における発光輝度の向上や長寿命化が図られる。
ここで、還元性ドーパントとは、電子輸送性化合物を還元できる物質と定義される。したがって、一定の還元性を有するものであれば、様々なものが用いられ、例えば、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物または希土類金属のハロゲン化物、アルカリ金属の有機錯体、アルカリ土類金属の有機錯体、希土類金属の有機錯体からなる群から選択される少なくとも一つの物質を好適に使用することができる。
【０２２８】
また、より具体的に、好ましい還元性ドーパントとしては、Ｌｉ（仕事関数：２．９ｅＶ）、Ｎａ（仕事関数：２．３６ｅＶ）、Ｋ（仕事関数：２．２８ｅＶ）、Ｒｂ（仕事関数：２．１６ｅＶ）およびＣｓ（仕事関数：１．９５ｅＶ）からなる群から選択される少なくとも１つのアルカリ金属や、Ｃａ（仕事関数：２．９ｅＶ）、Ｓｒ（仕事関数：２．０〜２．５ｅＶ）、およびＢａ（仕事関数：２．５２ｅＶ）からなる群から選択される少なくとも１つのアルカリ土類金属が挙げられる。仕事関数が２．９ｅＶ以下のものが特に好ましい。
これらのうち、より好ましい還元性ドーパントは、Ｋ、ＲｂおよびＣｓからなる群から選択される少なくとも１つのアルカリ金属であり、さらに好ましくは、ＲｂまたはＣｓであり、最も好ましいのは、Ｃｓである。これらのアルカリ金属は、特に還元能力が高く、電子注入域への比較的少量の添加により、有機ＥＬ素子における発光輝度の向上や長寿命化が図られる。また、仕事関数が２．９ｅＶ以下の還元性ドーパントとして、これら２種以上のアルカリ金属の組み合わせも好ましく、特に、Ｃｓを含んだ組み合わせ、例えば、ＣｓとＮａ、ＣｓとＫ、ＣｓとＲｂあるいはＣｓとＮａとＫとの組み合わせであることが好ましい。Ｃｓを組み合わせて含むことにより、還元能力を効率的に発揮することができ、電子注入域への添加により、有機ＥＬ素子における発光輝度の向上や長寿命化が図られる。
【０２２９】
（８）陰極８
陰極としては、例えば、アルミニウムなどが挙げられる。
【０２３０】
（有機ＥＬ素子の製造方法）
以上例示した材料を用いて基板２上に、陽極３、正孔注入・輸送層４、発光層５、有機層６、電子注入層７、陰極８を形成することにより有機ＥＬ素子１を作製することができる。また陰極から陽極へ、前記と逆の順序で有機ＥＬ素子を作製することもできる。以下に作製例を記載する。
【０２３１】
有機ＥＬ素子１の作製に当たって、まず適当な透光性のある基板２上に陽極材料からなる薄膜を１μｍ以下、好ましくは１０〜２００ｎｍの範囲の膜厚になるように蒸着やスパッタリング等の方法により形成して陽極３を作製する。
次にこの陽極３上に正孔注入・輸送層４を設ける。正孔注入・輸送層４の形成は、真空蒸着法、スピンコート法、キャスト法、ＬＢ法等の方法により行うことができる。膜厚５ｎｍ〜５μｍの範囲で適宜選択することが好ましい。
【０２３２】
次に、正孔注入・輸送層４上に設ける発光層５の形成は、所望の有機発光材料を用いて真空蒸着法に代表されるドライプロセスや、スピンコート法、キャスト法等のウエットプロセスにより有機発光材料を薄膜化することにより形成できる。発光層５の膜厚は、５ｎｍ以上４０ｎｍ以下の範囲内に形成するのが好ましい。
【０２３３】
次に、発光層５上に有機層６を設ける。有機層６の形成は、発光層５と同様の方法により形成できる。有機層の膜厚は５ｎｍ以上４０ｎｍ以下の範囲内に形成するのが好ましい。
なお、発光層５と有機層６とを合わせた膜厚は１０ｎｍ以上８０ｎｍ以下、より好ましくは１０ｎｍ以上５０ｎｍ以下である。
【０２３４】
そして、この有機層６上に電子注入層７を設ける。電子注入層７は、正孔注入・輸送層４と同様の方法により形成できる。電子注入層７の膜厚は、膜厚５ｎｍ〜５μｍの範囲で適宜選択することが好ましい。
【０２３５】
最後に陰極８を積層して有機ＥＬ素子１を得ることができる。陰極８は金属から構成されるもので、蒸着法、スパッタリングを用いることができる。しかし下地の有機物層を成膜時の損傷から守るためには真空蒸着法が好ましい。
【０２３６】
有機ＥＬ素子１の各層の形成方法は特に限定されない。
従来公知の真空蒸着法、スピンコーティング法等による形成方法を用いることができ、すなわち、有機薄膜層は、真空蒸着法、分子線蒸着法（ＭＢＥ法）あるいは溶媒に解かした溶液のディッピング法、スピンコーティング法、キャスティング法、バーコート法、ロールコート法、インクジェット法等の塗布法による公知の方法で形成することができる。
有機ＥＬ素子１の各有機層の膜厚は特に制限されないが、一般に膜厚が薄すぎるとピンホール等の欠陥が生じやすく、逆に厚すぎると高い印加電圧が必要となり効率が悪くなるため、通常は数ｎｍから１μｍの範囲が好ましい。
【０２３７】
なお、本発明は、上述の実施形態に限定されるものではなく、本発明の目的を達成できる範囲での変形、改良などは、本発明に含まれるものである。
例えば、本実施形態では有機層に第二の燐光発光材料を含有させたが、第二の燐光発光材料を含有しない有機層としてもよい。
【実施例】
【０２３８】
次に、実施例および比較例を挙げて本発明をさらに詳しく説明するが、本発明はこれらの実施例の記載内容に何ら制限されるものではない。
＜試験１＞
まず、有機層の有効性について試験を行った。
【０２３９】
［実施例１］
２５ｍｍ×７５ｍｍ×１．１ｍｍ厚のＩＴＯ透明電極付きガラス基板（ジオマティック社製）を、イソプロピルアルコール中で５分間、超音波洗浄した後、ＵＶオゾン洗浄を３０分間行った。
洗浄後の透明電極ライン付きガラス基板を真空蒸着装置の基板ホルダーに装着し、まず透明電極ラインが形成されている側の面上に、透明電極を覆うようにして厚さ５０ｎｍの４，４’−ビス［Ｎ−（１−ナフチル）−Ｎ−フェニルアミノ］ビフェニル膜（以下「ＮＰＤ膜」と略記する。）を抵抗加熱蒸着により成膜した。このＮＰＤ膜は正孔注入・輸送層として機能する。
次に、ＮＰＤ膜上に発光層を形成する。燐光ホストとして、下記の化合物（Ｈ１）を抵抗加熱蒸着により厚さ４０ｎｍで成膜した。同時に燐光発光性発光材料として、下記化合物（Ｄ１）（Ｉｒ（ｐｐｙ）３）を、化合物（Ｈ１）に対し質量比で５％になるように蒸着した。この膜は、燐光発光層として機能する。
続いて、この燐光発光層上に有機層を形成する。下記の化合物（Ｈ２）を膜厚１０ｎｍで成膜した。この有機層は、正孔障壁層として機能する。
さらに、この膜上に以下の化合物Ｊを膜厚４０ｎｍで成膜した。これは、電子注入層として機能する。
この後、ＬｉＦを１ｎｍで成膜した。このＬｉＦ膜上に金属Ａｌを１５０ｎｍ蒸着させて金属陰極を形成し、有機ＥＬ発光素子を形成した。
【０２４０】
【化９９】
2009147324.tif 000101
【０２４１】
［実施例２］
有機層として、下記の化合物（Ｈ３）を用いた以外は、実施例１と同様にして有機ＥＬ素子を作製した。
【０２４２】
【化１００】
2009147324.tif 000102
【０２４３】
［比較例１］
有機層として、Ｂａｌｑ（ビス−（２−メチル−８−キノリノレート）−４−（フェニルフェノレート）アルミニウム）を用いた以外は、実施例１と同様にして有機ＥＬ素子を作製した。
【０２４４】
［有機ＥＬ素子の評価］
以上のように作製した有機ＥＬ素子を、１ｍＡ／ｃｍ２の直流電流により発光させ、発光色度と、電圧と、を測定した。また、初期輝度５０００ｃｄ／ｍ２で直流の連続通電試験を行って各有機ＥＬ素子の半減寿命を測定した。
その結果を下記の表１に示す。
【０２４５】
【表１】
2009147324.tif 000103
【０２４６】
表１から明らかなように、実施例１、２の有機ＥＬ素子は、寿命が長い。
一方、正孔障壁層として従来使用されていたＢａｌｑを用いた比較例１では、寿命が短い。
【０２４７】
＜試験２＞
次に、有機層に燐光発光材料を含有させた場合の評価を行った。
［実施例３］
２５ｍｍ×７５ｍｍ×１．１ｍｍ厚のＩＴＯ透明電極付きガラス基板（ジオマティック社製）を、イソプロピルアルコール中で５分間、超音波洗浄した後、ＵＶオゾン洗浄を３０分間行なった。
洗浄後の透明電極ライン付きガラス基板を真空蒸着装置の基板ホルダーに装着し、まず透明電極ラインが形成されている側の面上に、透明電極を覆うようにして厚さ５０ｎｍの４，４’−ビス［Ｎ−（１−ナフチル）−Ｎ−フェニルアミノ］ビフェニル膜（以下「ＮＰＤ膜」と略記する。）を抵抗加熱蒸着により成膜した。このＮＰＤ膜は正孔注入・輸送層として機能する。
【０２４８】
次に、ＮＰＤ膜上に発光層を形成する。上記化合物（Ｈ１）で表される化合物を抵抗加熱蒸着により厚さ２０ｎｍで成膜した。同時に燐光発光材料として、上記式（Ｄ１）で表される化合物を、化合物（Ｈ１）に対し質量比で５％になるように蒸着した。
さらに、この発光層上に有機層を形成する。上記式（Ｈ２）で表される化合物を抵抗加熱蒸着により厚さ２０ｎｍで成膜した。同時に燐光発光材料として、上記式（Ｄ１）で表される化合物を、化合物（Ｈ２）に対し質量比で５％になるように蒸着した。
【０２４９】
そして、この有機層上に以下の化合物Ｊを膜厚４０ｎｍで成膜した。これは、電子注入層として機能する。
この後、ＬｉＦを１ｎｍで成膜した。このＬｉＦ膜上に金属Ａｌを１５０ｎｍ蒸着させて金属陰極を形成し、有機ＥＬ発光素子を形成した。
【０２５０】
［実施例４］
有機層に使用した化合物（Ｈ２）の代わりに上記化合物（Ｈ３）を用いた以外は、実施例１と同様にして有機ＥＬ素子を作製した。
【０２５１】
［比較例２］
有機層を設けなかったこと以外は、実施例１と同様にして有機ＥＬ素子を作成した。
【０２５２】
［比較例３］
発光層を設けなかったこと以外は、実施例１と同様にして有機ＥＬ素子を作成した。
【０２５３】
［比較例４］
発光層を設けなかったことと膜厚以外は、実施例２と同様にして有機ＥＬ素子を作成した。比較例４では、発光層の膜厚を２０ｎｍ、有機層の膜厚を２０ｎｍとした。
【０２５４】
［有機ＥＬ素子の評価］
実施例３、４および比較例２〜４で作製した有機ＥＬ素子に直流電流を流して発光させ、発光色度と、電圧と、を測定した。また、初期輝度１０００ｃｄ／ｍ２で直流の連続通電試験を行って各有機ＥＬ素子の半減寿命を測定した。
【０２５５】
その結果を下記の表２に、また、化合物（Ｈ１）〜（Ｈ３）の３重項エネルギーギャップＥｇ（Ｔ）を下記の表３に示す。
【０２５６】
【表２】
2009147324.tif 000104
【０２５７】
【表３】
2009147324.tif 000105
【０２５８】
表２から明らかなように、異なる多環式縮合芳香族化合物を使用した発光層と有機層を有する実施例３および４では、寿命が長い。
一方、比較例２は、実施例３および４に比べて著しく寿命が短い。
【産業上の利用可能性】
【０２５９】
本発明は、燐光発光層を備えた有機ＥＬ素子として利用できる。
【図面の簡単な説明】
【０２６０】
【図１】本発明の実施形態に係る有機ＥＬ素子の概略構成を示す図である。
【符号の説明】
【０２６１】
１      有機ＥＬ素子
２      基板
３      陽極
４      正孔注入・輸送層
５      発光層
６      有機層
７      電子注入層
８      陰極
【図１】
2009147324.tif 000107